(57)【要約】  粘着シート（２）は、レンズ表面と対向する部分に粘着層としての第１の被覆層（２ｂ１）が形成される。粘着層は、（メタ）アクリル酸エステルを主成分とするポリマーと、粘着付与樹脂と、架橋剤とを含有する粘着剤組成物であるから、その優れた粘着性により含フッ素シラン化合物等で表面処理された摩擦係数の小さいレンズに対しても高い軸ズレ防止効果を発揮することができる。
2007132694.tif 000002
【特許請求の範囲】
【請求項１】
玉型加工機の一対のチャックの少なくとも一方とレンズとの間に配置される粘着シートであって、
少なくともレンズ表面と対向する部分に粘着層が形成され、
この粘着層は、（メタ）アクリル酸エステルを主成分とするポリマーと、粘着付与樹脂と、架橋剤とを含有する粘着剤組成物である
ことを特徴とする粘着シート。
【請求項２】
請求項１に記載された粘着シートにおいて、
前記粘着層に隣接して基材層が形成され、この基材層は弾性を有するシート部材と、このシート部材に積層されるとともに一面に前記粘着層が設けられたフィルム部材とを備えた
ことを特徴とする粘着シート。
【請求項３】
請求項２に記載された粘着シートにおいて、
前記基材層のレンズ表面側とレンズ表面とは反対側の両面に被覆層がそれぞれ設けられ、これらの被覆層の少なくともレンズ表面側が前記粘着層である
ことを特徴とする粘着シート。
【請求項４】
請求項１から請求項３のいずれかに記載された粘着シートにおいて、
前記粘着付与樹脂は、テルペン樹脂、α−ピネン、テルペンフェノール共重合体、ロジンおよびロジン誘導体、クマロン−インデン樹脂、炭化水素樹脂、アルキルフェノール樹脂、キシレン樹脂、芳香族石油樹脂の中から選ばれた一種もしくは数種の混合物からなる  ことを特徴とする粘着シート。
【請求項５】
請求項１から請求項４のいずれかに記載された粘着シートにおいて、
前記粘着層は、（メタ）アクリル酸エステルを主成分とするポリマーに対し、前記ポリマーと相溶しない粘着付与樹脂の添加により、厚さ２０μｍでの粘着層の内部ヘイズが１％以上である
ことを特徴とする粘着シート。
【請求項６】
請求項１から請求項５のいずれかに記載された粘着シートにおいて、
前記粘着層は、（メタ）アクリル酸エステルを主成分とするポリマー１００重量部に対し、少なくとも３重量部までは前記ポリマーと相溶する粘着付与樹脂の添加により、厚さ２０μｍでの粘着層の内部ヘイズが１％以上である
ことを特徴とする粘着シート。
【請求項７】
請求項２から請求項６のいずれかに記載された粘着シートにおいて、
前記シート部材は、前記レンズ表面と交差する方向に１０％以上圧縮可能な弾性を有する
ことを特徴とする粘着シート。
【請求項８】
請求項２から請求項７のいずれかに記載された粘着シートにおいて、
前記シート部材は樹脂発泡体から形成される
ことを特徴とする粘着シート。
【請求項９】
請求項１から請求項８のいずれかに記載された粘着シートにおいて、
前記チャックの当接面積以上の面積を有する
ことを特徴とする粘着シート。
【請求項１０】
請求項１から請求項９のいずれかに記載された粘着シートにおいて、
前記レンズに付された印点が視認可能となる切り欠きが形成されている
ことを特徴とする粘着シート。
【請求項１１】
請求項１から請求項１０のいずれかに記載された粘着シートにおいて、
前記レンズに付された中心点が視認可能となる孔部が形成されている
ことを特徴とする粘着シート。
【請求項１２】
請求項１から請求項１１のいずれかに記載された粘着シートを用いる
ことを特徴とする玉型加工方法。
【請求項１３】
請求項１２に記載された玉型加工方法において、
玉型加工されるレンズが少なくとも凸面を有し、
前記レンズの少なくとも凸面に前記粘着シートを貼る
ことを特徴とする玉型加工方法。
【発明の詳細な説明】
【技術分野】
【０００１】
本発明は、玉型加工機の一対のチャックの少なくとも一方とレンズとの間に配置される粘着シートおよびこの粘着シートを用いた玉型加工方法に関する。
【背景技術】
【０００２】
眼鏡レンズには、光の反射を抑制して光の透過性を高めるために、その表面に反射防止層が形成されることが多い。しかし、眼鏡レンズを使用する際に、手垢、指紋、汗、化粧料等が反射防止層に付着することが多く、汚れが目立ちやすい。また、その汚れも取れにくい。そのため、汚れにくく、あるいは汚れを拭き取りやすくするために、反射防止層の表面に更に防汚処理を行って防汚層を設けることが多い。さらに、この防汚層によって汚れが拭取りやすくなることで、キズ防止の効果もある（例えば、特許文献１）。この公報に記載されている含フッ素シラン化合物を用いて防汚層を形成した眼鏡レンズは、汚染防止性と耐擦傷性が良好であり、その効果には持続性がある。
眼鏡の小売店では、円形の眼鏡レンズを研削して眼鏡フレームの枠に収める形状に加工するという、いわゆる玉型加工（玉摺り加工とも称される）が行われている。
この玉型加工では、まず玉型加工機のチャックに眼鏡レンズの加工中心を吸着保持させ、或いは眼鏡レンズの加工中心を該レンズの両側から押圧を加えて挟む。このようにして、摩擦力で眼鏡レンズを保持しながら眼鏡レンズの縁を砥石で研削する。この場合、チャックで保持したレンズの表面の滑りが良すぎるため、レンズを砥石で削る際に、砥石の研削圧力によってレンズがチャックに対して滑り位置がずれてしまう、いわゆる軸ズレが生じ、正確な玉型加工ができないという問題がある。【０００３】
そこで、玉型加工機のチャックが当たるレンズ面に、防汚層に対する粘着力が優れた粘着テープを貼着する方法が知られている（例えば、特許文献２）。この方法によれば、玉型加工用の粘着テープを加工中心を覆うように眼鏡レンズの凸面上に貼着する。そして、玉型加工用粘着テープの上にレンズロックテープを貼着する。【０００４】
【特許文献１】特開平９−２５８００３号公報
【特許文献２】特開２００４−２４９４５４号公報
【発明の開示】
【発明が解決しようとする課題】
【０００５】
しかしながら、玉型加工時に眼鏡レンズの軸ズレを防ぐために、レンズロックテープと、強い粘着力を持った粘着テープの２種類のテープを準備するのでは、眼鏡レンズの玉型加工における作業工程が増え、眼鏡店等による玉型加工が煩雑となる。また、レンズロックテープを省略して、粘着テープ１種類だけを使用するにしても、粘着テープに要求される具体的な構成は知られていない。【０００６】
本発明の目的は、軸ズレが生じにくい粘着シートおよび玉型加工方法を提供することである。
【課題を解決するための手段】
【０００７】
本発明の粘着シートは、玉型加工機の一対のチャックの少なくとも一方とレンズとの間に配置される粘着シートであって、少なくともレンズ表面と対向する部分に粘着層が形成され、この粘着層は、（メタ）アクリル酸エステルを主成分とするポリマーと、粘着付与樹脂と、架橋剤とを含有する粘着剤組成物であることを特徴とする。【０００８】
本発明では、レンズを玉型加工機のチャックに固定するために粘着シートをチャックとレンズとの間に配置し、レンズとチャックとを密着させる。
本発明で用いられる粘着シートには、（メタ）アクリル酸エステルを主成分とするポリマーと、粘着付与樹脂と、架橋剤とを含有する粘着剤組成物からなる粘着層が形成されているため、その優れた粘着性により含フッ素シラン化合物等で表面処理された摩擦係数の小さいレンズに対しても高い軸ズレ防止効果を発揮することができる。
ここで、高い軸ズレ防止効果を発揮する機構は定かではないが、以下のように考えられる。すなわち、粘着シートをレンズに密着した状態でズレ難くするには、粘着剤自体の凝集力が高いとともにレンズ表面の極めて微細な凹凸へ引っかかる力、換言すれば、投錨性が強いことが重要であるが、本発明では、粘着付与樹脂を、凝集力の高い（メタ）アクリル酸エステルを主成分とするポリマーに添加しているので、比較的硬い成分である粘着付与樹脂がわずかにブリードすることで、微細な凹凸へ引っかかる力が大幅に増加し、軸ズレ防止性能が向上する。【０００９】
ここで、本発明では、前記粘着シートは、前記粘着層に隣接して基材層が形成され、この基材層は弾性を有するシート部材と、このシート部材に積層されるとともに一面に前記粘着層が設けられたフィルム部材とを備えた構成が好ましい。
この構成の発明では、フィルム部材がシート部材へ積層される構成を採用することで、シート部材が玉型加工機のクランプの軸方向と垂直な方向に過度に変形するのを抑制して玉型加工時のレンズの軸ズレを防止することができる。【００１０】
前記粘着シートにおいて、前記基材層のレンズ表面側とレンズ表面とは反対側の両面に被覆層がそれぞれ設けられ、これらの被覆層の少なくともレンズ表面側が前記粘着層である構成が好ましい。
この構成の発明では、少なくともレンズ表面側に配置される被覆層を前述の構成の粘着層としたから、この粘着層のレンズ表面の微細な凹凸へ引っかかる力を利用することで、軸ズレを効率的に防止することができる。【００１１】
前記粘着付与樹脂は、テルペン樹脂、α−ピネン、テルペンフェノール共重合体、ロジンおよびロジン誘導体、クマロン−インデン樹脂、炭化水素樹脂、アルキルフェノール樹脂、キシレン樹脂、芳香族石油樹脂の中から選ばれた一種もしくは数種の混合物からなる構成が好ましい。
前記粘着層は、（メタ）アクリル酸エステルを主成分とするポリマーに対し、前記ポリマーと相溶しない粘着付与樹脂の添加により、厚さ２０μｍでの粘着層の内部ヘイズが１％以上である構成が好ましい。
前記粘着層は、（メタ）アクリル酸エステルを主成分とするポリマー１００重量部に対し、少なくとも３重量部までは前記ポリマーと相溶する粘着付与樹脂の添加により、厚さ２０μｍでの粘着層の内部ヘイズが１％以上である構成が好ましい。【００１２】
また、本発明では、前記シート部材は、前記レンズ表面と交差する方向に１０％以上圧縮可能な弾性を有する構成が好ましい。
ここで、「レンズ表面と交差する方向に１０％以上圧縮可能な弾性を有する」とは、粘着シートがレンズと玉型加工機のチャックに挟まれ押圧されたときに、粘着シートを構成するシート部材の厚みが１０％以上（圧縮後のシート部材の厚みがもとの厚みの９０％以下）圧縮され得ることを意味する。なお、圧縮前のシート部材の厚みは０．５mm以上であることが好ましい。
本発明の粘着シートによれば、基材層のシート部材がレンズ表面と交差する方向に１０％以上圧縮可能な弾性を有するため、レンズ表面が凸面あるいは凹面となっていても、その形状に応じて粘着シートが変形することが可能となる。
そのため、玉型加工を行うために、一対のチャックでレンズを挟むが、その際に、レンズロックテープが不要となり、本発明の粘着シート１種だけで、レンズを強固に固定でき、玉型加工中にレンズがチャックからずれることがない。
従って、玉型加工の工程が簡略化されるとともに、眼鏡店等でのレンズの玉型加工を安定して実施することが可能となる。【００１３】
本発明の粘着シートは、前記シート部材が樹脂発泡体から形成される構成が好ましい。
基材層のシート部材が樹脂発泡体から形成されていると、レンズとチャックとで粘着シートを挟んで押圧したときにシート部材が容易に圧縮変形するため、レンズ表面の凹凸に応じた粘着シート表面の変形が容易となり、粘着シートとレンズ表面との粘着面積が増え、粘着力が向上する。すなわち、粘着シートの粘着力を十分に発揮することができる。
この樹脂発泡体としては連続気泡でも独立気泡でもよいが、空気弾性を利用する観点からは独立気泡を有するタイプが好ましい。また、樹脂の発泡は化学発泡剤による化学発泡と、揮発性溶剤を用いた物理発泡のいずれでもよい。【００１４】
本発明の粘着シートは、前記チャックの当接面積以上の面積を有する構成が好ましい。
この構成の発明によれば、粘着シートは、チャックへの当接面積と等しいかそれよりも大きな面積を有するので、チャックとレンズとが十分に密着することができ、玉型加工においてもレンズを安定して固定することができる。【００１５】
本発明では、前記粘着シートには、レンズに付された印点が視認可能となる切り欠きが形成されている構成が好ましい。
ここで、印点とは、レンズを玉型加工する際の水平基準となるいわゆるアライメントマークである。
この構成の発明によれば、粘着シートには、レンズ表面に付された印点が見えるための切り欠きが形成されているので、例えば、粘着シート自体が発泡層を含んでいて不透明な場合でもレンズ表面に付された印点を隠さないように粘着シートをレンズ表面に貼着することができる。【００１６】
本発明では、前記粘着シートには、レンズに付された中心点が視認可能となる孔部が形成されている構成が好ましい。
この構成の発明によれば、粘着シートには、レンズ表面に付された中心点（印点）が見えるための孔部が形成されているので、例えば、粘着シート自体が発泡層を含んでいて不透明な場合でもレンズ表面に付された中心点を隠さないように粘着シートをレンズ表面に貼着することができる。
従って、玉型加工におけるレンズのチャッキング作業が楽になる。
また、累進多焦点眼鏡レンズの凸面に粘着シートを貼着する場合には、マーキングされているフィッティングポイントのマークを避けることができ、玉型加工終了後に粘着シートを剥がす際にマークが消えてしまうのを防ぐことができる。【００１７】
本発明の玉型加工方法は、前述の構成の粘着シートを用いることを特徴とする。
本発明の玉型加工方法では、前記粘着シートを用いているので、防汚処理レンズの玉型加工時にレンズの軸ズレを起こすことがなく、かつ玉型加工の工程が簡略化される。【００１８】
また、前記玉型加工方法にかかる発明では、玉型加工されるレンズが少なくとも凸面を有し、前記レンズの少なくとも凸面に粘着シートを貼る構成が好ましい。
この構成の発明では、レンズの凸面に貼られた粘着シートは、凹面に貼られた粘着シートに比べてしわがよりにくいため、安定した粘着力を発揮することが可能となる。
【図面の簡単な説明】
【００１９】
【図１】本発明の第１実施形態にかかる粘着シートを示す図。
【図２】第１実施形態の粘着シートの使用状態を示す図。
【図３Ａ】本発明の第２実施形態に適用される眼鏡レンズの平面図。
【図３Ｂ】第２実施形態に適用される眼鏡レンズの断面図。
【図４】第２実施形態にかかる眼鏡レンズ固定部の断面模式図。
【図５】第２実施形態にかかる眼鏡レンズ固定部の分解模式図。
【図６】本発明の変形例にかかる眼鏡レンズ固定部の断面模式図。
【符号の説明】
【００２０】
１…眼鏡レンズ、２…粘着シート、２ａ…基材層、２ａ１…フィルム部材、２ａ２…シート部材、２ｂ１…第1の被覆層（粘着層）、２ｂ２…第２の被覆層、３…玉型加工機、４…保護フィルム、５…眼鏡レンズ保持部材、１１…中心点、１２，１３…水平基準マーク（アライメントマーク）、２０…粘着シート、２３…中心孔（孔部、切り欠き）、２４，２５…切り欠き、５１，５２…チャック、６０…砥石、２０１…基材層、２０２…第１の被覆層（レンズ側粘着層）、２０３…第２の被覆層（チャック側粘着層）、５１０…レンズ保持部材、５１１…装着部、５１１Ａ…突起、５１２…レンズ保持部、５１２Ａ…レンズ保持面、Ｌ…眼鏡レンズ、Ｌ１…凸面、Ｌ２…凹面
【発明を実施するための最良の形態】
【００２１】
本発明の第１実施形態を、図１および図２に基づき説明する。なお、第１実施形態は、眼鏡レンズに適用した一例である。
図１は第１実施形態にかかる粘着シートの構成を示す図である。
図１において、１は眼鏡レンズであり、２は眼鏡レンズ１に設けられる眼鏡レンズ固定用の粘着シートである。
眼鏡レンズ固定用の粘着シート２は、基材層２ａと、基材層２ａのレンズ表面側に設けられた第１の被覆層２ｂ１と、レンズ表面とは反対側の面に設けられた第２の被覆層２ｂ２とを備えた両面粘着シートである。
基材層２ａは、弾性を有するシート部材２ａ２と、このシート部材２ａ２の片面に積層されたフィルム部材２ａ１とを備えている。【００２２】
第１の被覆層２ｂ１は本実施形態の要部となる粘着層を構成するものであり、この粘着層は、（メタ）アクリル酸エステルを主成分とするポリマーと、粘着付与樹脂と、架橋剤とを含有する粘着剤組成物から形成される。
（メタ）アクリル酸エステルを主成分とするポリマーは、（メタ）アクリル酸エステルを主成分とするモノマー混合物を公知の重合法により重合させたものであり、モノマー混合物は、（メタ）アクリル酸エステルのモノマーと、架橋剤と架橋反応する官能基を有する官能基含有モノマーとの混合物、または、この混合物にビニル系モノマーを混合したものである。【００２３】
（メタ）アクリル酸エステルのモノマーは、メチル（メタ）アクリレート、エチル（メタ）アクリレート、プロピル（メタ）アクリレート、ｎ−ブチル（メタ）アクリレート、イソブチル（メタ）アクリレート、２エチルヘキシル（メタ）アクリレート、ｎ−オクチル（メタ）アクリレート、イソオクチル（メタ）アクリレート、ラウリル（メタ）アクリレート、ステアリル（メタ）アクリレート、メトキシエチル（メタ）アクリレート、エトキシメチル（メタ）アクリレート等であり、これらを単独もしくは組み合わせて使用することができる。【００２４】
官能基含有モノマーは、（メタ）アクリル酸、イタコン酸、マレイン酸、フマル酸、無水マレイン酸、β−カルボキシエチルアクリレートなどのようにカルボキシル基を有するモノマー、２−ヒドロキシエチル（メタ）アクリレート、４−ヒドロキシブチル（メタ）アクリレート、ジエチレングリコールモノ（メタ）アクリレートなどのヒドリキシル基含有モノマー、グリシジル（メタ）アクリレート等のエポキシ基含有モノマー、アミノメチル（メタ）アクリレート、ジメチルアミノエチル（メタ）アクリレートなどのアミノ基を有するモノマー、アクリルアミド、メチロール（メタ）アクリルアミドなどのアミド基含有のモノマー等であり、これらを単独もしくは組み合わせて使用することができる。
ビニル系モノマーは、スチレン、メチルスチレン及びビニルトルエン等の芳香族ビニルモノマー、酢酸ビニル、塩化ビニル、（メタ）アクリロニトリル等であり、これらを単独もしくは組み合わせて共重合させてもよい。【００２５】
粘着付与樹脂は、テルペン樹脂、α−ピネン、テルペンフェノール共重合体、ロジンおよびロジン誘導体、クマロン−インデン樹脂、炭化水素樹脂、アルキルフェノール樹脂、キシレン樹脂、芳香族石油樹脂の中から選ばれた一種もしくは数種の混合物である。
また、この混合物に代えて、又は、この混合物と共にアクリル樹脂を用いることもできる。【００２６】
また、粘着付与樹脂の種類および添加量により、粘着層を構成する第１の被覆層２ｂ１を、（メタ）アクリル酸エステルを主成分とするポリマーに対し、このポリマーと相溶する粘着付与樹脂を添加する構成（以下、「第１の構成」という。）、（メタ）アクリル酸エステルを主成分とするポリマーに対し、このポリマーと相溶しない粘着付与樹脂の添加により、厚さ２０μｍでの粘着層の内部ヘイズが１％以上になるようにする構成（以下、「第２の構成」という。）、（メタ）アクリル酸エステルを主成分とするポリマー１００重量部に対し、少なくとも３重量部までは（メタ）アクリル酸エステルを主成分とするポリマーと相溶する粘着付与樹脂の添加により、厚さ２０μｍでの粘着層の内部ヘイズが１％以上になるようにする構成（以下、「第３の構成」という。）、のいずれの構成としてもよいが、防汚処理を施した眼鏡レンズ１に対する軸ズレ防止性能を大幅に向上することができる点で、好適には第３の構成が用いられる。また、第３の構成では、凝集力の低下も引き起こさず、材料自体の安定性、保存性等の性質にも支障をきたさない。【００２７】
架橋剤は、（メタ）アクリル酸エステルを主成分とするポリマーを架橋して粘着層を構成する第１の被覆層２ｂ１の凝集力を高めるものであり、イソシアネ−ト系化合物、エポキシ系化合物、アジリジン系化合物、金属キレート系化合物およびアミン系化合物等が用いられ、これらを単独もしくは組み合わせて使用することができる。なお、架橋剤の添加量は、慎重に検討される必要がある。すなわち、添加量が不足すると凝集力不足を引き起こし、また添加量が多すぎると弾性不足を引き起こし、いずれの場合も十分な物性を得ることができない。【００２８】
また、基材層２ａを構成するシート部材２ａ２は、その弾性により、眼鏡レンズ固定用の両面粘着シート２を、玉型加工機３に取り付けられた眼鏡レンズ保持部材５と、眼鏡レンズ１とに密着させるものであり、例えば、ウレタン系、ポリオレフィン系、ゴム系等の弾性を有するシート部材が用いられ、特に発泡シートが有効である。なお、シート部材２ａ２の厚みに関しては、厚みが十分でないと弾性不足となり密着が十分に行われず、玉型加工の際に眼鏡レンズ１の軸ズレを起こし、必要以上に厚くなるとコスト高となるばかりか、眼鏡レンズ１表面の曲面への追従性が劣ったりする場合がある。従って、好ましい厚みとしては１００〜２０００μｍで、より好ましくは３００〜１３００μｍであるが、これらの値はシート部材２ａ２の材質により異なる。【００２９】
また、基材層２ａを構成するフィルム部材２ａ１は、シート部材２ａ２への積層によりシート部材２ａ２が玉型加工機３のクランプ３１，３２の軸方向と垂直な方向に過度に変形するのを抑制して玉型加工時の眼鏡レンズ１の軸ズレを防止するものであり（図２参照。）、ポリエステルフィルム、ポリプロピレンフィルム、ポリエチレンフィルム、ポリカーボネートフィルム、ポリウレタンフィルム、軟質ポリ塩化ビニルフィルムなどの一般的なプラスチックフィルムを用いることができる。
これらのフィルムは無延伸フィルムであっても延伸フィルムであってもよい。眼鏡レンズ１の表面が曲面となっているため、この曲面に追従するような材質、厚みが好ましく、好ましいものとしてはポリエチレンフィルム、ポリプロピレンフィルム、好ましい厚みとしては６〜３００μｍ、より好ましくは５０〜２００μｍであるが、シート部材２ａ２およびフィルム部材２ａ１の材質により異なる。【００３０】
また、第２の被覆層２ｂ２は、眼鏡レンズ固定用の両面粘着シート２を眼鏡レンズ保持部材５に粘着させるものであり、一般的な粘着剤、具体的にはアクリル系粘着剤、天然ゴムもしくは合成ゴム系粘着剤、シリコーン粘着剤等であって十分な凝集力を有する粘着剤が用いられる。【００３１】
ところで、第１実施形態では、第１の被覆層２ｂ１を構成する粘着層に（メタ）アクリル酸エステルを主成分とするポリマーを用いた例を述べたが、（メタ）アクリル酸エステルを主成分とするポリマーに代えて、天然ゴムもしくは合成ゴム、シリコーンゴム、ウレタン樹脂を単独もしくは組み合わせたポリマーを用いてもよい。この場合、粘着付与樹脂としては、前述の粘着付与樹脂に加え、脂肪族石油樹脂、脂環族石油樹脂等を用いることができる。【００３２】
第１実施形態では、弾性を有するシート部材２ａ２とこのシート部材２ａ２の片面に積層されたフィルム部材２ａ１とを備えた基材層２ａを用いた例を説明したが、柔軟性を持たせた眼鏡レンズ保持部材５を用いる場合には、眼鏡レンズ１の表面に眼鏡レンズ保持部材５が馴染むため、シート部材２ａ２を設けずにフィルム部材２ａ１を単独で基材とし、この基材（フィルム部材２ａ１）上に直接第２の被覆層２ｂ２を形成する眼鏡レンズ固定用の両面粘着シートとしてもよい。この場合、フィルム部材２ａ１は、ポリエステルフィルム、ポリプロピレンフィルム、ポリエチレンフィルム、ポリカーボネートフィルム、ポリウレタンフィルム、軟質ポリ塩化ビニルフィルム、合成ゴム系フィルム、発泡フィルムなどの一般的なプラスチックフィルムを用いることができる。これらのフィルムは無延伸フィルムであっても延伸フィルムであってもよい。さらに紙、コート紙、ラミネート紙、合成紙等を用いることもできるが、眼鏡レンズ１の表面の印字を読み取ることができる点でフィルム部材２ａ１が透明性を有することが好ましい。【００３３】
また、フィルム部材２ａ１を設けずにシート部材２ａ２を単独で基材層とし、この基材層（シート部材２ａ２）上に第１の被覆層２ｂ１を形成する構成の眼鏡レンズ固定用両面粘着シートにしたり、シート部材２ａ２の両面にフィルム部材２ａ１を積層して基材層とし、基材層の両面のフィルム部材２ａ１上に第１の被覆層２ｂ１および第２の被覆層２ｂ２を形成する構成の眼鏡レンズ固定用の両面粘着シートとしてもよい。【００３４】
次に、眼鏡レンズ固定用の両面粘着シート２の製造方法について説明する。
まず、(メタ)アクリル酸エステルを主成分とするポリマーと、粘着付与樹脂と、架橋剤とを所定の割合で調合し、有機溶剤で希釈して第１の塗工液を作製する。そして、この第１の塗工液を第１の被覆層２ｂ１に対して離型性を有する離型フィルム上に塗工し、乾燥させ、眼鏡レンズ１と接する粘着層を形成する。
同様に、例えばアクリル系粘着剤と、架橋剤とを所定の割合で調合し、有機溶剤で希釈して第２の塗工液を作製する。そして、この第２の塗工液を第２の被覆層２ｂ２に対して離型性を有する離型フィルム上に塗工し、乾燥させ、眼鏡レンズ保持部材５と接する粘着層を形成する。【００３５】
次に、シート部材２ａ２の片面にフィルム部材２ａ１を積層して基材層２ａを作製する。この基材層２ａは、シート部材２ａ２とフィルム部材２ａ１とを接着剤により接着させて形成することもできるが、コスト高となることや接着剤の種類により得られた基材層２ａの物性に影響を及ぼしてしまうこともあるため、接着剤を用いずに熱圧着で積層したり、溶融押し出しにより積層したりする方が好ましい。なお、第１の被覆層２ｂ１および第２の被覆層２ｂ２との密着力を高めるため、作製した基材層２ａの表面にコロナ処理などの易接着処理を施してもよい。【００３６】
そして、基材層２ａのフィルム部材２ａ１側の面に第１の塗工液を塗工した粘着層を、基材層２ａのシート部材２ａ２側の面に第２の塗工液を塗工した粘着層を貼り合わせ、エージングをして、第１の被覆層２ｂ１および第２の被覆層２ｂ２の各々に離型フィルムが積層された構成の眼鏡レンズ固定用の両面粘着シート２を作製する。
第１の被覆層２ｂ１および第２の被覆層２ｂ２の厚さは、いずれも１〜１００μｍで、好ましくは３〜５０μｍである。薄すぎると十分な粘着力が得られず、厚すぎると凝集破壊を引き起こす場合もあるからである。【００３７】
以上のように、離型フィルムの離型面を粘着層に合わさるようにして積層することは製品形態として有効である。この離型フィルムは、眼鏡レンズ固定用の粘着シート２の打ち抜き加工をする際にはキャリアフィルムを兼ねることができる。このような離型フィルムとしてはポリエチレン等粘着層に対して離型性を持つものを用いるほか、フィルムにシリコーン系またはフッ素系等の離型剤を塗布したもの、離型性を持つフィルムを貼り合わせたものなどを用いることもできる。また、形成する第１の被覆層２ｂ１および第２の被覆層２ｂ２への影響を考慮して表面が平滑なものが好ましく、また、粘着性への影響を避けるため、第１の被覆層２ｂ１および第２の被覆層２ｂ２への離型成分の移行がないものが好ましい。また、打ち抜き加工を行う際には、ハーフカット時に破断を避けるためフィルムとしてある程度の厚み、強度を必要とする。【００３８】
なお、第１の被覆層２ｂ１および第２の被覆層２ｂ２の形成方法は、前述の方法に限定されるものではなく、第１の塗工液、第２の塗工液をエマルジョンとして用いたり、基材層２ａ上に直接形成してもよい。また、形成方法は、公知の方法（例えば、グラビアコート、ワイヤーバーコート、ロールコート、エアナイフコート、リバースコート、キスコートなど）を用いることができる。更に、基材は、前述のようにシート部材２ａ２もしくはフィルム部材２ａ１を単独で用いたり、または、これらを組み合わせたものとしてもよい。【００３９】
次に、眼鏡レンズ固定用の粘着シート２を用いた眼鏡レンズ１の玉型加工機３への固定について説明する。
図１および図２に示されるように、眼鏡レンズ固定用の両面粘着シート２の第１の被覆層２ｂ１を眼鏡レンズ１の表面に粘着させ、この眼鏡レンズ固定用の両面粘着シート２および眼鏡レンズ保持部材５を介してクランプ３１を眼鏡レンズ１の片面に押し当てる。
また、眼鏡レンズ１の粘着シート２の粘着面と反対側の面にあっては、例えば保護フィルム４を介して（図２参照）、あるいは、直接クランプ３２を眼鏡レンズ２に押し当てる。そして、眼鏡レンズ１をクランプ３１，３２で挟持することにより玉型加工機３に固定される。【００４０】
従って、第１実施形態によれば、次の作用効果を奏することができる。
（１）粘着シート２は、レンズ表面と対向する部分に粘着層としての第１の被覆層２ｂ１が形成され、この粘着層は、（メタ）アクリル酸エステルを主成分とするポリマーと、粘着付与樹脂と、架橋剤とを含有する粘着剤組成物であるから、その優れた粘着性により含フッ素シラン化合物等で表面処理された摩擦係数の小さいレンズに対しても高い軸ズレ防止効果を発揮することができる。【００４１】
（２）粘着シート２は、粘着層を構成する第１の被覆層２ｂ１に隣接して基材層２ａが形成され、この基材層２ａは弾性を有するシート部材２ａ２と、このシート部材２ａ２に積層されるとともに一面に第１の被覆層２ｂ１が設けられたフィルム部材２ａ１とを備えたから、フィルム部材２ａ１がシート部材２ａ２へ積層される構成を採用することで、シート部材２ａ２が玉型加工機のクランプ３１，３２の軸方向と垂直な方向に過度に変形するのを抑制して玉型加工時の眼鏡レンズ２の軸ズレを防止することができる。【００４２】
次に、第１実施形態の効果を確認するために、実施例および比較例を以下に示して説明する。なお、本発明は以下の実施例に限定されるものではない。
（実施例１）
(メタ)アクリル酸エステルを主成分とするポリマーとしてはアクリル系粘着剤ＳＺ−２６４７（日本カーバイド工業株式会社製）を固形分として１００重量部、アクリル系粘着剤ＳＺ−２６４７と少量（例えば、(メタ)アクリル酸エステルを主成分とするポリマー１００重量部に対して３重量部程度）相溶する粘着付与樹脂としてはＹＳポリスターＴ１４５（ヤスハラケミカル株式会社製）を５重量部、架橋剤としてはコロネートＬ４５（日本ポリウレタン工業株式会社製）を固形分として３重量部の割合で調合し、トルエンで固形分が２０％になるまで希釈して第１の塗工液とした。片面にシリコーン系離型処理がされた５０μｍ厚の二軸延伸ポリエステルフィルムの離型面に、第1の塗工液を塗工し、１００℃で３分間乾燥して乾燥後の厚さが２０μｍとなるように眼鏡レンズ側と接する第１の被覆層を形成した。
同様に、アクリル系粘着剤ＳＺ−２６４７を固形分として１００重量部、架橋剤コロネートＬ４５を固形分として３重量部の割合で調合し、トルエン（有機溶剤）を用い固形分が２０％になるまで希釈して第２の塗工液とした。片面にシリコーン系離型処理がされた５０μｍ厚の二軸延伸ポリエステルフィルムの離型面に、第２の塗工液を塗工し、１００℃で３分間乾燥して乾燥後の厚さが２０μｍとなるように眼鏡レンズ保持部材５と接する第２の被覆層を形成した。
次に、シート部材２ａ２として弾性を有する厚さ５００μｍのウレタン系発泡シートであるポロンＨ−４８タイプ（株式会社イノアックコーポレーション製）、フィルム部材２ａ１として厚さ１００μｍのポリエチレンフィルムＯタイプ（大倉工業株式会社製）を用い、熱圧着により積層させて基材層２ａとした。
そして、フィルム部材２ａ１側に粘着層としての第１の被覆層２ｂ１を、シート部材２ａ２側に前述の第２の被覆層２ｂ２を貼り合わせ、更に常温で５日間エージングを行なうことにより、第１の被覆層２ｂ１および第２の被覆層２ｂ２の各々に離型フィルムが積層された構成の眼鏡レンズ固定用の粘着シート２を得た。【００４３】
（実施例２）
(メタ)アクリル酸エステルを主成分とするポリマーとしてはアクリル系粘着剤ＳＺ−２６４７を固形分として１００重量部、アクリル系粘着剤ＳＺ−２６４７と相溶しない粘着付与樹脂としてはＫＥ３１１（荒川化学工業株式会社製）を７重量部、架橋剤としてはコロネートＬ４５を固形分として３重量部の割合で調合し、トルエンで固形分が２０％になるまで希釈して第１の塗工液とした。そして、この第1の塗工液以外は実施例１に記載の眼鏡レンズ固定用の両面粘着シート２と同様な構成とし、同様な製造方法で、第１の被覆層２ｂ１および第２の被覆層２ｂ２の各々に離型フィルムが積層された構成の眼鏡レンズ固定用の粘着シート２を得た。【００４４】
（実施例３）
(メタ)アクリル酸エステルを主成分とするポリマーとしてはアクリル系粘着剤ＳＺ−２６４７を固形分として１００重量部、粘着付与樹脂としてはＹＳポリスターＴ１４５を２０重量部、架橋剤としてはコロネートＬ４５を固形分として３重量部の割合で調合し、トルエンで固形分が２０％になるまで希釈し第１の塗工液とした。そして、この第1の塗工液以外は実施例１に記載の眼鏡レンズ固定用両面粘着シートと同様な構成とし、同様な製造方法で、第１の被覆層２ｂ１および第２の被覆層２ｂ２の各々に離型フィルムが積層された構成の眼鏡レンズ固定用の粘着シート２を得た。【００４５】
（比較例１）
(メタ)アクリル酸エステルを主成分とするポリマーとしてはアクリル系粘着剤ＳＺ−２６４７を固形分として１００重量部、架橋剤としてはコロネートＬ４５を固形分として３重量部の割合で調合し、トルエン（有機溶剤）を用い固形分が２０％になるまで希釈して第１の塗工液とした。そして、この第1の塗工液以外は実施例１に記載の眼鏡レンズ固定用の両面粘着シートと同様な構成とし、同様な製造方法で、第１の被覆層および第２の被覆層の各々に離型フィルムが積層された構成の眼鏡レンズ固定用両面粘着シートを得た。【００４６】
（比較例２）
(メタ)アクリル酸エステルを主成分とするポリマーとしては、アクリル系粘着剤ニッセツＰＥ−１１８（日本カーバイド工業株式会社製）を固形分として１００重量部、アクリル系粘着剤ニッセツＰＥ−１１８と相溶する粘着付与樹脂としては、ＹＳポリスターＴ１４５を３０重量部、架橋剤としてはコロネートＬ４５を固形分として３重量部の割合で調合し、トルエン（有機溶剤）を用い固形分が２０％になるまで希釈して第１の塗工液とした。そして、この第1の塗工液以外は実施例１に記載の眼鏡レンズ固定用両面粘着シートと同様な構成とし、同様な製造方法で、第１の被覆層および第２の被覆層の各々に離型フィルムが積層された構成の眼鏡レンズ固定用両面粘着シートを得た。【００４７】
（比較例３）
(メタ)アクリル酸エステルを主成分とするポリマーとしてはアクリル系粘着剤ＳＺ−２６４７を固形分として１００重量部、アクリル系粘着剤ＳＺ−２６４７と相溶する粘着付与樹脂としてはＹＳポリスターＳ１４５（ヤスハラケミカル株式会社製）を２０重量部、架橋剤としてはコロネートＬ４５を固形分として３重量部の割合で調合し、トルエン（有機溶剤）を用い固形分が２０％になるまで希釈して第１の塗工液とした。そして、この第1の塗工液以外は実施例１に記載の眼鏡レンズ固定用両面粘着シートと同様な構成とし、同様な製造方法で、第１の被覆層および第２の被覆層の各々に離型フィルムが積層された構成の眼鏡レンズ固定用の粘着シートを得た。【００４８】
（比較例４）
(メタ)アクリル酸エステルを主成分とするポリマーとしてはアクリル系粘着剤ＳＺ−２６４７を固形分として１００重量部、粘着付与樹脂としてはＹＳポリスターＴ１４５を２重量部、架橋剤としてはコロネートＬ４５を固形分として３重量部の割合で調合し、トルエン（有機溶剤）を用い固形分が２０％になるまで希釈して第１の塗工液とした。そして、この第1の塗工液以外は実施例１に記載の眼鏡レンズ固定用両面粘着シートと同様な構成とし、同様な製造方法で、第１の被覆層および第２の被覆層の各々に離型フィルムが積層された構成の眼鏡レンズ固定用の両面粘着シートを得た。【００４９】
（１）内部ヘイズの測定
実施例１〜３、比較例１〜４の第１の被覆層が離型フィルムに２０μｍの厚さで積層された状態で、これを７０μｍの厚みのポリカーボネートフィルム（ピュアエース：帝人株式会社製）でサンドイッチした構成のフィルムを作り第１の被覆層の内部ヘイズ測定用サンプルとした。なお、ピュアエースに起因するヘイズは無視できるほど小さいものとした。また、内部ヘイズの測定にはヘイズメーターＮＤＨ２０００（日本電色工業株式会社製）を用いた。【００５０】
（２）軸ズレの測定
［試験用眼鏡レンズ］
含フッ素シラン化合物の防汚層が表面に形成されている眼鏡用プラスチックレンズ（［セイコースーパーソブリン楽ケアコート」セイコーエプソン株式会社製、度数Ｓ＝―７．００Ｄ、Ｃ＝−３．００Ｄ）
［試験方法］
まず、試験用眼鏡レンズを準備し、この試験用眼鏡レンズを固定治具にセットした。このとき、乱視が入っている眼鏡レンズは乱視軸が規定の方向（例えば１８０°）となるように固定した。また、乱視が入っていないものは、眼鏡レンズの光学中心を通る直線を罫書き、規定の方向（例えば１８０°）となるように固定した。縦横比の大きいカニ目タイプのフレームを準備し、基準フレームとした。
次に、試験用眼鏡レンズの表面に実施例および比較例のそれぞれの眼鏡レンズ固定用の両面粘着シートを直径２５ｍｍの円形に切り取って貼り、ブロッカーで一般タイプの眼鏡レンズ保持部材に貼り付けた後、試験用眼鏡レンズを玉型加工機（「ＬＥ−８０８０」ＮＩＤＥＫ株式会社製）に固定し、所定のフレームデータに基づいて玉型加工を行った。
そして、玉型加工後の試験用眼鏡レンズを基準フレームに枠入れし、レンズメータにて乱視軸の軸ズレを測定した。また、眼鏡レンズの光学中心を通る直線を罫書いた場合は、この罫書き線と、基準フレームの光軸を通る水平線とのズレ角度を測定した。
［評価方法］
玉型加工機３を用いて試験用眼鏡レンズを所定のフレーム形状に玉型加工する際、クランプ３１，３２と試験用眼鏡レンズの表面との間の滑りによって生じる軸ズレ発生の有無を観察して行い、試験用眼鏡レンズ１０枚を玉型加工して軸ズレが許容範囲の±２°を超えた割合（軸ズレ発生率）を求めて評価した。
その結果が表１に示される。【００５１】
表１からも明らかなように、第１実施形態の粘着剤をレンズに合わさる側にもちいることで玉型加工に伴うズレの発生を防止することができ、特に、粘着付与樹脂を(メタ)アクリル酸エステルを主成分とするポリマーに対して適当な量を添加することで、含フッ素シラン化合物で表面処理された摩擦係数の小さい眼鏡レンズに対しても高い軸ズレ防止効果を発揮することができる。【００５２】
【表１】
2007132694.tif 000003
【００５３】
次に、本発明の第２実施形態を図面に基づいて説明する。なお、第２実施形態も第１実施形態と同様に、眼鏡レンズに適用した一例である。
図３Ａおよび図３Ｂは、第２実施形態の粘着シートが貼着される眼鏡レンズＬの説明図であり、図３Ａは平面図、図３Ｂは断面図である。
これらの図において、第２実施形態の眼鏡レンズＬは、一方の面（外面）が凸面Ｌ１であり、他方の面（内面：使用者の眼球側に位置する面）が凹面Ｌ２からなるメニスカスレンズである。この眼鏡レンズＬは、玉型加工（玉摺り加工）する前のレンズであり、平面図では、略円形の形状をしている。レンズの直径は、約７５ｍｍである。この眼鏡レンズＬは、例えば、乱視用の眼鏡レンズである。【００５４】
眼鏡レンズＬの基材としては、透明であれば、無機ガラス、プラスチックのいずれでもよい。プラスチックとしては、ジエチレングリコールビスアリルカーボネート（ＣＲ−３９）樹脂、ポリウレタン系樹脂、チオウレタン系樹脂、ポリカーボネート系樹脂、アクリル樹脂等を挙げることができる。【００５５】
この眼鏡レンズＬの最表面は、汚れが付き難くすると共に、汚れを拭き取り易くする目的で防汚処理が施されている。すなわち、眼鏡レンズＬの最表面には、撥水性・撥油性を有する防汚層が形成されている。この防汚層の形成は、眼鏡レンズＬの基材がガラスの場合は、反射防止層が設けられた後に形成されることが好ましい。基材がプラスチックの場合は、ハードコート層が設けられた後、もしくはハードコート層と反射防止層が設けられた後に形成されることが好ましい。
防汚層は、表面張力を低くするために、含フッ素シラン化合物を主成分とすることが好ましい。例えば、次の一般式（１）で示される含フッ素シラン化合物を用いることができる。【００５６】
【化１】
2007132694.tif 000004
【００５７】
ここで、一般式（１）において、Ｒｆ１は直鎖状または分岐状パーフルオロアルキル基であるが、好ましくはＣＦ３−，Ｃ２Ｆ５−，Ｃ３Ｆ７−である。Ｘは、水素、臭素、またはヨウ素、Ｙは水素または低級アルキル基、Ｚはフッ素またはトリフルオロメチル基、Ｒ１は水酸基または加水分解可能な基、Ｒ２は、水素または１価の炭化水素基を表す。ａ、ｂ、ｃ、ｄ、eは０または１以上の整数で、ａ＋ｂ＋ｃ＋ｄ＋eは少なくとも１以上であり、ａ、ｂ、ｃ、ｄ、eでくくられた各繰り返し単位の存在順序は、式中において限定されない。fは０、１または２を表す。gは１、２または３を表す。hは１以上の整数を表す。
また、前記した含フッ素シラン化合物としては、他に、下記一般式（２）で示される化合物を用いてもよい。【００５８】
【化２】
2007132694.tif 000005
【００５９】
ここで、一般式（２）において、Ｒｆ２は、式：−（ＣｋＦ２ｋ）Ｏ−（前記式中、ｋは１〜６の整数である。）で表される単位を含み、分岐を有しない直鎖状のパーフルオロポリアルキレンエーテル構造を有する２価の基を表す。Ｒ３は炭素原子数１〜８の一価炭化水素基であり、Ｘは加水分解性基またはハロゲン原子を表す。ｐは０、１または２を表す。ｎは１〜５の整数を表す。ｍおよびｒは２または３を表す。【００６０】
上記含フッ素シラン化合物を用いて眼鏡レンズに防汚層を形成するには、有機溶剤に溶解し、眼鏡レンズ表面に塗布する方法を採用することができる。塗布方法としては、ディッピング法（浸漬法）、スピンコート法、スプレー法、フロー法、ドクターブレード法、ロールコート塗装、グラビアコート塗装、カーテンフロー塗装等が用いられる。有機溶剤としては、パーフルオロヘキサン、パーフルオロメチルシクロヘキサン、パーフルオロ−１３−ジメチルシクロヘキサン等が挙げられる。【００６１】
有機溶剤で希釈するときは、含フッ素シラン化合物の濃度は、０．０３質量％以上１質量％以下の範囲が好ましい。該化合物の濃度が低すぎる場合、十分な膜厚を有する防汚層の形成が困難であるため、十分な防汚効果が得られない。一方、該化合物の濃度が濃すぎると防汚層の膜厚が厚くなり過ぎるおそれがある。そのため、該化合物を塗布後、塗りむらをなくすためのリンス作業を行うという負担が増すおそれがある。【００６２】
なお、含フッ素シラン化合物の塗布方法として、含フッ素シラン化合物を真空槽内で蒸発させて眼鏡レンズ表面に付着させる真空蒸着法を採用することもできる。真空蒸着法では、原料化合物は高濃度、または希釈溶剤なしに使用することができる。
防汚層の膜厚は、特に限定されないが、０．００１〜０．５μｍが好ましく、０．００１〜０．０３μｍがより好ましい。防汚層の膜厚が薄すぎると防汚効果が乏しくなり、逆に厚すぎると表面がべたつくので好ましくない。また、防汚層を反射防止層表面に設けた場合には、防汚層の厚さが０．０３μｍより厚くなると反射防止効果が低下するため好ましくない。【００６３】
図３Ａおよび図３Ｂに示すように、防汚層が形成された眼鏡レンズの凸面Ｌ１には、後述する玉型加工される際の水平基準となるアライメントマークとしての印点が印刷されている。印点は、光学中心を示す中心点１１と、処方に基づいた所定の乱視軸に設定された眼鏡レンズの水平方向を示す２つの水平基準マーク１２，１３とが、例えば印刷等の手段を用いて記載されている。これらのマーク１２，１３を印刷する際には、一般に、アルコール等の有機溶剤で除去可能なインクが用いられる。水平基準となるアライメントマークは、印点以外に、線、マーク等で表されることもある。【００６４】
中心点１１は、眼鏡レンズＬの光学的な中心位置に、例えば、本実施形態では３ｍｍ程度の長さからなる２本の直線が十文字に印刷されている。水平基準マーク１２、１３は、中心点１１を通過する水平線上に、例えば、本実施形態では中心点１１から１６ｍｍ離れた中心点１１を挟む両側の位置に、直径が２ｍｍ程度の円形に印刷されている。【００６５】
図４は、眼鏡レンズＬが玉型加工される態様を示す眼鏡レンズ固定部の断面模式図であり、図５は、眼鏡レンズＬの固定構造を示す分解模式図である。なお、各図面においては、説明の便宜のために各構成要素の寸法や比率を実際のものとは異ならせてある。
図４において、眼鏡レンズＬは、玉型加工装置５０を用いて加工される。玉型加工装置５０は、一方の固定装置としてのチャック５１および他方の固定装置としてのチャック５２とからなる一対の固定装置、眼鏡レンズＬの周縁に回転しながら押し当てて研削する砥石６０、いずれも図示しないクランプ軸、駆動部、駆動部の動作を制御する駆動制御部、フレームデータ等を格納する記憶部、給水ノズル等を備えている。【００６６】
チャック５１は、先端部に、樹脂製のレンズ保持部材５１０が装着され、第２実施形態にかかる粘着シート２０を介して眼鏡レンズＬを一方からチャッキング（固定）する機能を有する。他方のチャック５２は、先端部にゴム等の弾性体が設けられており、眼鏡レンズＬの凹面Ｌ２に押し当てて固定する機能を有する。
すなわち、凸面Ｌ１に防汚層が形成された眼鏡レンズＬは、一対のチャック５１、５２からなる固定装置の問に固定されている。具体的には、眼鏡レンズＬは、凸面Ｌ１をチャック５１側にして、チャック５１と他方のチャック５２とに押圧されて固定され、固定装置（チャック５１、５２）の中心軸は、眼鏡レンズＬの加工中心に位置している。【００６７】
また、眼鏡レンズＬの凸面Ｌ１とチャック５１との間には、粘着シート２０が眼鏡レンズＬの加工中心部を覆うようにして介在している。
粘着シート２０は、レンズ表面と交差する方向に１０％以上圧縮可能な弾性を有する基材層２０１と、この基材層２０１のレンズ側に設けられる第１の被覆層としてのレンズ側粘着層２０２と、基材層２０１のチャック５１側に設けられる第２の被覆層としてのチャック側粘着層２０３とを備えている。
また、チャック５１およびチャック５２は、各々のクランプ軸に連結しており、駆動制御部に制御された駆動部が作動することにより、眼鏡レンズＬに向かう繰り出し量、回転等が制御される。給水ノズルは、研削時に研削される眼鏡レンズＬの周縁部に水を供給する。【００６８】
基材層２０１の材料としては、例えばポリエチレン、ポリプロピレン等のポリオレフィン系樹脂、ポリスチレン、ポリエチレンテレフタレート等のポリエステル、ポリ酢酸ビニル、エチレン酢酸ビニル、ＡＢＳ、ポリカーボネート、ポリ塩化ビニル樹脂、ポリアミド、ポリイミド、アセテート、４−フッ化エチレン等の熱可塑性樹脂、エポキシ樹脂等の熱硬化性樹脂、軟質ゴム、硬質ゴム等のゴム系樹脂及びこれらを補強する材料、例えば繊維質材料などを含有させた樹脂を例示することができる。【００６９】
ただし、基材層２０１としては、レンズ表面と交差する方向に１０％以上圧縮可能な弾性を有することが必要である。すなわち、玉型加工を行うためにチャック５１とレンズ凸面Ｌ１により粘着シート２０を締め付けたときに、基材層２０１の厚みはもとの厚みの９０％以下に圧縮される。基材層２０１にこのような圧縮特性を付与するためには、例えば、前記した樹脂等を適当な発泡剤で発泡させることが好適である。【００７０】
発泡方法としては、発泡剤を用いることが好ましく、発泡剤としては、揮発性発泡剤、または化学発泡剤を採用することができる。ここで、揮発性発泡剤とは、押出成形機の高圧押出の圧力解放に伴い、蒸発するような揮発性の液体または固体をいい、例えば、ペンタン、ブタン、フッ素化合物、水、アルコール等が考えられる。また、化学発泡剤とは、加熱により熱分解して分解ガスを発生するような化合物をいい、例えばアゾジカルボンアミド（ＡＤＣＡ）、炭酸水素ナトリウム等がある。
発泡倍率は任意であり、基材層２０１が、レンズ表面と交差する方向に１０％以上の圧縮率で圧縮可能な弾性を有するように発泡剤の含有量や発泡方法等を公知の方法で制御すればよい。
なお、基材層２０１を発泡体とする場合でも、基材層２０１全体を発泡層とする必要はなく、発泡層と非発泡層を積層したような構造であってもよい。【００７１】
基材層２０１の圧縮率は、粘着シート２０の表面がレンズ表面の凹凸に追従する観点より、１５％以上であることが好ましく、２０％以上であることがより好ましく、３０％以上であると最も好ましい。しかし、あまり圧縮率が高すぎると、基材が薄くなりすぎてクッション性がなくなり、レンズにキズやクラックが発生する可能性があるため、圧縮率は５０％以下であることが好ましい。
基材層２０１の厚みも、粘着シート２０の表面がレンズ表面の凹凸に追従する観点より、０．５mm以上であることが好ましく、０．６mm以上であることがより好ましく、０．８mm以上であることが最も好ましい。ただし、基材層の厚みが増加するに従い玉型加工中の捩れが大きくなり軸ズレが発生するため、１．０mm以下であることが好ましい。【００７２】
基材層２０１の強度は、ＪＩＳ  Ｋ  ７１２７「プラスチックフィルム及びシートの引張試験方法」（「ＪＩＳハンドブック鉄鋼」財団法人・日本規格協会、１９８９年４月１２日発行）に規定する引張強さ（引張降伏強さまたは引張破壊強さ）が１ｋｇｆ／ｍｍ２（９．８Ｎ／ｍｍ２）以上であることが好ましい。また、基材層２０１の引張弾性率は、上記ＪＩＳ  Ｋ７１２７「プラスチックフィルム及びシートの引張試験方法」に規定するＥｍの値が、１ｋｇｆ／ｍｍ２以上４５０ｋｇｆ／ｍｍ２以下（９．８Ｎ／ｍｍ２以上、４４１０Ｎ／ｍｍ２以下）の範囲であることが好ましい。基材層２０１の引張弾性率の値が小さすぎると小さい荷重で大きな伸びを起こす。その結果、軸ズレが生じる可能性がある。また、一方、基材層２０１の引張弾性率の値が大きすぎるとレンズ形状に追随出来ない可能性がある。【００７３】
レンズ側粘着層２０２は第１実施形態の第１の被覆層２ｂ１と同様に、（メタ）アクリル酸エステルを主成分とするポリマーと、粘着付与樹脂と、架橋剤とを含有する粘着剤組成物から形成される。
レンズ側粘着層２０２の粘着力は、表面張力の低い防汚層に対して十分な粘着力が必要であり、ＪＩＳ  Ｚ  ０２３７「粘着シート・粘着シート試験方法」に規定する１８０度引きはがし法による粘着力試験方法において、試験板としてフッ素変性シリコーン離型剤で表面処理したポリエチレンテレフタレート板を用いた場合に、４ｇｆ（０．０３９２Ｎ）以上必要であり、好ましくは、６ｇｆ（０．０５８８Ｎ）以上である。上限の粘着力は、４００ｇｆ以下であることが好ましいが、特に制限は無い。しかし、該粘着シートの粘着力が大きすぎると、レンズ表面に形成されている反射防止層等の膜が剥離するおそれがある。【００７４】
ＪＩＳＺ  ０２３７「粘着シート・粘着シート試験方法」に規定する１８０度引きはがし法による粘着力試験方法の概要を以下に示す。試験場所の温度は２３±２℃、相対湿度は６５±５％の標準状態で行う。試料はこの標準状態の雰囲気中に２時間以上放置しなければならない。試験片は、幅２５ｍｍ以上のテープ及びシートについては幅２５ｍｍに切断し、幅２５ｍｍ未満のテープについてはそのままの幅とし、長さ約２５０ｍｍのものを、３枚採取する。引張試験機はＪＩＳ  Ｂ  ７７２１を用いる。試験板はＪＩＳ  Ｇ  ４３０５に規定する厚さ１．５〜２０ｍｍのＳＵＳ３０４またはＳＵＳ３０２鋼板を幅５０ｍｍ、長さ１２５ｍｍに切断して用いる。圧着装置として用いる手動式のローラは、その表面をＪＩＳ  Ｋ  ６３０１に規定するスプリング硬さ８０±５Ｈｓ、厚さ約６ｍｍのゴム層で被覆された、幅約４５ｍｍ、直径約８３ｍｍ、質量２０００±５０ｇのものとする。清浄にした試験板に試験片の粘着面を下側にして試験片の一端を揃え、試験片が試験板の中央にくるようにし、試験片の残った１２５ｍｍの部分を遊ばせておき、遊びの部分の粘着面にタルクを打扮するか又は紙を貼る。試験片の上からローラを約３００ｍｍ／ｍｉｎの速さで一往復させて圧着する。圧着後、２０〜４０分の間に試験片の遊びの部分を１８０度に折り返し、約２５ｍｍ剥がした後、試験片を上部チャックに、試験板は下部チャックに挟み、３００±３０ｍｍ／ｍｉｎの速さで引きはがす。約２０ｍｍはがれるごとに力を読み取り、計４回読み取る。試験は３枚の試験片について行う。３枚の試験片から測定した１２個の平均値を求め、これを１０ｍｍ幅当たりに比例換算する。【００７５】
本実施形態における粘着シート２０の粘着力を求める試験方法は、上記ＪＩＳ  Ｚ  ０２３７「粘着シート・粘着シート試験方法」に規定する１８０度引きはがし法による粘着力試験方法に準ずる。ただし、試験板として、フッ素変性シリコーン離型剤で表面処理した厚さ３ｍｍのポリエチレンテレフタレート板を用いる。本実施形態の試験方法における試験板の具体的な製造方法は、次の通りである。まず、厚さ３ｍｍ、幅５０ｍｍ、長さ１２５ｍｍのポリエチレンテレフタレート板の表面に、バーコート法などで０．３ｇ／ｍ２以上０．６ｇ／ｍ２以下の範囲のフッ素変性シリコーン離型剤を均一に塗布する。そして、フッ素変性シリコーン離型剤が塗布されたポリエチレンテレフタレート板を約１５０℃、約６０秒加熱する。加熱が終了した後、ポリエチレンテレフタレート板のフッ素変性シリコーン離型剤で覆われた側に、洗浄液として、エタノール、イソプロピルアルコール、およびアセトンのいずれか一つを塗布する。そしてその後、その洗浄液をガーゼなどで拭取る。このような洗浄液の塗布と拭き取りとを、目視によって試験板の表面が清浄になったと確認できるまで、３回以上繰り返して行う。なお、フッ素変性シリコーン離型剤として、本実施形態では信越化学株式会社製Ｘ−７０−２０１を使用する。【００７６】
このような強い粘着力を発揮する粘着剤としては、天然ゴム（ポリイソプレン）、スチレン−ブタジエンゴム、ブチルゴム、ポリイソブチレン等のゴム系粘着剤、アクリル系粘着剤、シリコーン系粘着剤、酢酸ビニル系粘着剤等が挙げられる。
ここで、レンズ側粘着層２０２の厚みは、１〜１００μｍが好ましく、３〜５０μｍがより好ましい。粘着層の厚みが１μｍより薄いと粘着力が十分ではなく、粘着層の厚みが１００μｍを越えると、レンズをチャッキング（固定）した時に、粘着シートがレンズ面と平行な方向へズレやすくなり、玉型加工時にレンズが不安定となるおそれがある。【００７７】
チャック側粘着層２０３は、チャック５１の先端に位置する樹脂製のレンズ保持部材５１０と粘着できればよく、特別強い粘着力は必要ない。それ故、粘着剤としては、レンズ側粘着層２０２と同じ粘着剤を用いてもよいし、異なる構成の粘着剤を用いてもよい。また、厚みに関してもレンズ側粘着層２０２と同一の厚さであってもよく、あるいは異なってもよい。
つまり、第２実施形態では、基材層２０１の両面に本実施形態の要部となる粘着層２０２，２０３を設けた構成を採用することができる。【００７８】
このような粘着シート２０の面積は、粘着力が４ｇｆ以上８ｇｆ未満の場合には、７００ｍｍ２程度以上であれば良く、粘着シート２０の外形形状は、印点が視認できればどのような形状あっても良い。同様に、粘着力が８ｇｆ以上の場合には、４００ｍｍ２程度以上の面積を有すれば良い。ただし、粘着シート２０は、レンズ保持部材５１０への当接面積以上の面積を有することが好ましい。
ここで、粘着シート２０の形状が、研削する眼鏡レンズＬの所定の玉型加工形状よりはみ出す部分を有する場合には、玉型加工時に、砥石６０や切削水等によって剥がれるおそれがある。したがって、研削する所定の玉型加工形状より小さな外形形状であることが好ましい。
近年、眼鏡フレームは、縦横比の大きいカニ目タイプが多く用いられている。こうした眼鏡フレームに対応するためには、粘着シート２０のサイズは、天地幅３０ｍｍ以下が好ましく、より好ましくは２５ｍｍ程度である。【００７９】
第２実施形態における粘着シート２０は、クロロプレンゴム発泡体（ネオプレンフォーム）からなる０．８ｍｍ程度の厚みの基材層２０１の片側に、厚みが２０μｍ程度のアクリル系粘着剤からなるレンズ側粘着層２０２を有し、基材層２０１の他方の側には、ゴム系粘着剤からなるチャック側粘着層２０３を有している。また、粘着シート２０は、図1の眼鏡レンズＬの説明図に二点鎖線で示すように、防汚層が形成された眼鏡レンズＬの凸面Ｌ１に貼着された際に、少なくとも眼鏡レンズＬの凸面Ｌ１に印刷された印点（中心点１１および水平基準マーク１２、１３）に掛からない形状をしている。【００８０】
第２実施形態における粘着シート２０の形状は、天地幅２５ｍｍ、横幅４０ｍｍの楕円形からなり、楕円形の略中心に粘着シート２０を表裏に貫通する円形の切り欠きとしての中心孔２３が形成され、楕円形の横幅方向の水平線上の外周部に略円形で形成された切り欠き２４、２５からなる形状をしている。これにより、レンズ保持部材５１０を眼鏡レンズＬの凸面Ｌ１に取り付ける際に、基材層２０１が発泡体で不透明であるにもかかわらず、眼鏡レンズＬを軸出し器にセットして、凸面Ｌ１に印刷された印点を視認し、眼鏡レンズＬを所定の位置に固定することができる。すなわち、水平出しすることができる。
なお、粘着シート２０の基材がポリ塩化ビニル樹脂等の軟質で透明な素材である場合は、切り欠き２４、２５は不要となることは言うまでもない。（ただし、中心孔２３は印点消失防止のために必要である。）【００８１】
中心孔２３は、粘着シート２０が眼鏡レンズＬの凸面Ｌ１に貼着された際に、中心点１１を視認するための孔部であり、切り欠き２４、２５は、水平基準マーク１２および１３を視認するための切り欠きである。従って、眼鏡レンズＬの凸面Ｌ１に印刷された各印点に対応して、例えば、円形の中心孔２３の直径は略６ｍｍ、切り欠き２４、２５を形成する円は、中心が中心孔２３の中心から略１６ｍｍ離れた位置に、直径が略9ｍｍからなる形状である。中心孔２３、切り欠き２４、２５の形状および大きさは、印点が視認できればよく、これに限定されない。【００８２】
この粘着シート２０の面積は、略６３０ｍｍ２であり、１０ｇｆ程度の粘着力を有している。なお、外形形状が、天地幅３０ｍｍ、横幅４０ｍｍの楕円形からなり、中心孔２３、切り欠き２４、２５が形成された粘着シートの場合の面積は、略８００ｍｍ２である。同様に、天地幅３０ｍｍ、横幅４０ｍｍの略矩形の場合であっても粘着シートの面積は、略１０５０ｍｍ２程度である。したがって、縦横比の大きいカニ目タイプに対応するためには、粘着シート２０の最大面積は、１０００ｍｍ２程度が好ましい。【００８３】
図５に示すように、レンズ保持部材５１０は、玉型加工装置５０のチャック５１の先端部として装着され、位置決めされると共に保持固定される円筒状の装着部５１１と、装着部５１１に連結する鍔状のレンズ保持部５１２を備えている。
装着部５１１の外周面には、レンズ保持部材５１０がチャック５１の本体に装着される際にチャック５１の本体に嵌合して位置決めするための突起５１１Ａが形成されている。この突起５１１Ａは、例えば、９０度の角度毎に４個形成されている。なお、４個の内の１個の突起が、他の３個と異なる大きさに形成され、チャック５１の本体に装着される際に、所定の一定方向に向きが決定される機能を有する。また、レンズ保持部５１２の端面には、カップ状のレンズ保持面５１２Ａが形成されている。【００８４】
次に、眼鏡レンズＬの玉型加工（玉型加工）について、図３Ａおよび図３Ｂ、図４ならびに図５を参照しながら説明する。
（貼着工程）
まず、防汚層が形成された眼鏡レンズＬの凸面Ｌ１に粘着シート２０を貼着する。具体的には、粘着シート２０の中心孔２３の略中心と切り欠き２４、２５を形成する円の略中心が、各印点（中心点１１および水平基準マーク１２、１３）の略中心に位置し、各印点に掛からないように粘着シート２０を、凸面Ｌ１上に貼着する（図３Ａおよび図３Ｂ参照）。
または、粘着シート２０をレンズ保持部材５１０に貼着してもよい。具体的には、粘着シート２０の中心孔２３の略中心とレンズ保持部材５１０のレンズ保持面５１２Ａの中心が一致するように、レンズ保持面５１２Ａに粘着シート２０を貼着する。【００８５】
（取り付け工程）
次に、凸面Ｌ１に粘着シート２０が貼着された眼鏡レンズＬに対し、以下のようにして粘着シート２０上にレンズ保持部材５１０を取り付ける。
この取り付け工程では、まず、凸面Ｌ１に粘着シート２０が貼着された眼鏡レンズＬを、公知の軸出し器に対し、粘着シート２０側を上面にしてセットし固定する。いわゆる、水平出しを行う。
軸出し器はブロッカーとも呼ばれ、眼鏡レンズＬの凸面Ｌ１に印刷された印点（図1参照）、すなわち光学中心を示す中心点１１と、レンズの水平方向を示す２つの水平基準マーク１２、１３を視認し、眼鏡レンズＬを所定の立置に固定する。この固定の際、眼鏡レンズＬの凸面Ｌ１には、発泡体の層を有するため不透明な粘着シート２０が貼着されているが、粘着シート２０に中心孔２３、切り欠き２４、２５が形成され、中心点１１、水平基準マーク１２、１３に掛からないように貼着されているので、正確に眼鏡レンズＬを固定することができる。
また、前記貼着工程で粘着シート２０をレンズ保持部材５１０に貼着した場合は、テープが貼着されていない状態のレンズで同様な操作を行う。【００８６】
次に、軸出し器に固定された眼鏡レンズＬの粘着シート２０上に、レンズ保持部材５１０が貼着される。レンズ保持部材５１０の貼着は、装着部５１１の外周面に形成された４個の突起５１１Ａの内の異なる大きさの突起を、眼鏡の装着時に上方となる眼鏡レンズＬの方向にして、中心軸が眼鏡レンズＬの中心点１１（粘着シート２０の中心孔２３の略中心）に配置される。具体的には、軸出し器のアームにレンズ保持部材５１０を固定し、レンズ上の定位置にアームを押し付けることによってレンズ保持部材が貼着される。
また、前記貼着工程で粘着シート２０をレンズ保持部材５１０に貼着した場合も同様な手順で行う。【００８７】
（装着工程）
そして、粘着シート２０を介してレンズ保持部材５１０に保持された眼鏡レンズＬが、玉型加工装置５０の一方の固定装置としてのチャック５１に装着される。具体的には、装着部５１１の外周面に形成された４個の突起５１１Ａがチャック５１の本体内部に形成された図示しない凹部に嵌合するように、レンズ保持部材５１０がチャック５１の本体に挿入される。なお、装着部５１１の外周面に形成された４個の突起５１１Ａの内の異なる大きさの突起により、玉型加工される眼鏡レンズＬの向きが決定される。【００８８】
（固定工程）
次に、レンズ保持部材５１０がチャック５１の本体に取り付けられた状態で、玉型加工装置５０の他方の固定装置としてのチャック５２がクランプ軸により繰り出され、眼鏡レンズＬの凹面Ｌ２に押し当てられる。これにより、眼鏡レンズＬは、チャック５１とチャック５２とに挟まれて固定される（図４参照）。すなわち、粘着シート２０は、眼鏡レンズＬとチャック５１との問に位置する。【００８９】
（研削工程）
そして、チャック５１とチャック５２との間に固定された眼鏡レンズＬの周縁に、回転する砥石６０が押し当てられて、所定の形状に研削される
研削は、予め記憶部に格納されたフレームデータに基づいて、眼鏡フレームの枠に収まる所定の形状に研削される。研削時には、眼鏡レンズＬの周縁部に向かって給水ノズルから水が供給され、研削によって発生する熱が除去されると共に、研削粉が洗い流される。【００９０】
（剥ぎ取り工程）
玉型加工された眼鏡レンズＬは、その後、眼鏡フレームに取り付けられる前、もしくは取り付け後に、眼鏡レンズＬの凸面Ｌ１に貼着された粘着シート２０が剥ぎ取られる。
そして、アルコール等の有機溶剤を用いて眼鏡レンズＬの凸面Ｌ１に印刷された印点が除去されて、眼鏡が完成する。【００９１】
第２実施形態によれば、第１実施形態の（１）と同様の効果を奏することができる他、次の効果を奏することができる。
（３）粘着シート２０の基材層２０１がレンズ表面と交差する方向に１０％以上圧縮可能な弾性を有するので、レンズ表面が凸面であっても、その形状に応じて粘着シート２０が変形でき、十分な粘着力を保持することが可能となる。すなわち、玉型加工時にレンズロックテープが不要となり、粘着シート２０だけで、眼鏡レンズＬを強固に固定できる。それ故、玉型加工の工程が簡略化されるとともに、眼鏡店等での防汚処理レンズの玉型加工時にレンズの軸ズレがなく、安定して玉型加工を行うことが可能となる。【００９２】
（４）レンズ側粘着層２０２の粘着力が所定の値以上であるので、レンズ表面に易滑性の高い防汚処理が施されていても、十分に高い粘着力を保持できる。
（５）基材層２０１の材料が樹脂発泡体（クロロプレンゴム発泡体）であるため、眼鏡レンズＬのチャッキングの際に、粘着シート２０の圧縮変形が非常に容易となる。
（６）粘着シート２０が、チャック５１への当接面積以上の面積を有していると、チャック５１と眼鏡レンズＬとが十分に密着することができ、玉型加工においてもレンズを安定して固定することができる。【００９３】
（７）粘着シート２０には、レンズ表面に付された印点が見えるための切り欠き（中心孔２３、切り欠き２４、２５）が形成されているので、粘着シート２０自体を眼鏡レンズＬに貼着することが容易になるとともに、玉型加工における眼鏡レンズＬのチャッキング作業も楽になる。また、チャッキング後の貼着位置確認も確実に行うことができる。
（８）粘着シート２０が発泡層を含んでいて不透明であるため、玉型加工後に粘着シート２０の剥がし忘れを防ぐことができる。
（９）粘着シート２０が眼鏡レンズＬの凸面Ｌ１側に設けてあるので粘着シート２０にしわ寄りが生じにくい。【００９４】
次に、実施例により第２実施形態をさらに詳しく説明するが、本発明はこれらの記載内容に何ら制約されるものではない。
具体的には、以下に示すように、所定の眼鏡レンズの凸面に粘着シートを貼着した後、一対のチャックで眼鏡レンズをチャッキングして玉型加工を行い、眼鏡レンズの軸ズレの程度を観察した。なお、本実施例は、基本的に前述の実施形態に準拠しており、特に重複して説明する必要がないと思われる細部は省略した。【００９５】
（１）玉型加工用眼鏡レンズ：
眼鏡用プラスチックレンズ（セイコーエプソン（株）製  セイコースーパーソブリン）として、度数Ｓ＝−７．００Ｄ、Ｃ＝−３．００Ｄ（−レンズ）および度数Ｓ＝＋５．００Ｄ、Ｃ＝＋０．５０Ｄ（＋レンズ）の２種類を用いた。形状は、いずれも本実施形態における眼鏡レンズＬと同じく、直径約７５mmの円形であり、所定の印点が印刷されている（図１参照）。
なお、これらのレンズ表面には、前述した含フッ素シラン化合物を主成分とする防汚層（セイコーエプソン（株）製  楽ケアコート、ハイパーアメニティーコート）が形成されている。【００９６】
（２）粘着シート：
玉型加工用粘着シートとして、以下の３種類を用いた。形状は、いずれも本実施形態における粘着シート２０と同じである。すなわち、天地幅２５ｍｍ、横幅４０ｍｍの楕円形からなり、所定の切り欠き（２３、２４、２５）が形成されている（図１参照）。
（2-1）粘着シートＡ
基材層：
厚み：０．８ｍｍ
材料：クロロプレンゴム発泡体（ネオプレンフォーム）
圧縮率：４０％（後述するチャッキング（固定）時の値）
レンズ側粘着層：
厚み：２０μｍ
材料：アクリル系
粘着力：１０ｇｆ（ＪＩＳ  Ｚ  ０２３７準拠）
チャック側粘着層：
厚み：２０μｍ
材料：ゴム系
粘着力：３ｇｆ（ＪＩＳ  Ｚ  ０２３７準拠）【００９７】
（2-2）粘着シートＢ（比較用）
基材層：
厚み：０．８ｍｍ
材料：ポリエチレンシート
圧縮率：０％（後述するチャッキング（固定）時の値）
レンズ側粘着層：
厚み：２０μｍ
材料：アクリル系
粘着力：１０ｇｆ（ＪＩＳ  Ｚ  ０２３７準拠）
チャック側粘着層：
厚み：２０μｍ
材料：ゴム系
粘着力：３ｇｆ（ＪＩＳ  Ｚ  ０２３７準拠）【００９８】
（2-3）粘着シートＣ（参考例）
レンズに粘着させる側にのみ粘着層を有する公知の玉型加工用粘着シートであり、レンズロックテープと組み合わせて使用した。粘着力は、１０ｇｆ（ＪＩＳ  Ｚ  ０２３７準拠）である。なお、この粘着シートの基材自体は、圧縮率が事実上ゼロである。【００９９】
（３）試験方法：
まず、玉型加工用眼鏡レンズを所定のレンズ固定冶具にセットした。レンズは乱視軸が規定の方向（例えば１８０°）となるように固定した。
また、縦横比の大きいカニ目タイプフレームを準備し、基準フレームとした。
次に、玉型加工用眼鏡レンズの凸面に所定の粘着シートを貼着した。粘着シートＡ、Ｂ（両面粘着）を用いた例では、粘着シートＡ、Ｂ上にレンズ保持部材を貼着し、玉型加工機（「ＬＥ−８０８０」ＮＩＤＥＫ株式会社製）に固定した。粘着シートＣ（片面粘着）を用いた例では、粘着シート上にレンズロックテープを貼着し、玉型加工機に固定した。
その後、先のフレームデータに基づいて玉型加工を行った【０１００】
玉型加工終了後のレンズを基準フレームに枠入れし、レンズメータにて、乱視軸のズレを測定した。−レンズと＋レンズについて、それぞれ１０枚を玉型加工し、軸ズレが許容範囲を越えた割合を算出した。軸ズレの許容範囲は±２°以下とした。
表２に軸ズレ評価試験の結果を示す。なお、粘着力は、いずれもレンズ側粘着層の値である。【０１０１】
【表２】
2007132694.tif 000006
【０１０２】
表２に示すように、本発明の粘着シートＡを用いた例では、−レンズ、＋レンズのいずれを用いて玉型加工を行った場合でも軸ズレは発生していない。すなわち、粘着シートＡだけを用いても、粘着シートＣとレンズロックテープを併用した従来技術と同等の性能を有している。それ故、眼鏡店等における玉型加工工程を簡略化できる。一方、粘着シートＢを用いた比較例では、−レンズでは軸ズレは発生していないものの、＋レンズでは、軸ズレの発生頻度が非常に高い。これは、−レンズの曲面が比較的平坦であるのに対して、＋レンズでは凸面の曲率半径が小さいため、粘着シートの変形が追いつかず、実質的な粘着面積が小さくなり、粘着力も小さくなったためと思われる。本発明の粘着シートＡを用いた例では、基材層の圧縮率が４０％と変形量が大きいため、レンズの凸面の形状によくフィットして、十分な粘着面積を確保でき、強い粘着力を発揮できたものと思われる。【０１０３】
なお、以上説明した実施形態は、本発明の一態様を示したものであって、本発明は、前記した実施形態に限定されるものではなく、本発明の目的及び効果を達成できる範囲内での変形や改良が、本発明の内容に含まれるものであることは言うまでもない。また、本発明を実施する際における具体的な構造及び形状等は、本発明の目的及び効果を達成できる範囲内において、他の構造や形状等としてもよい。
例えば、第２実施形態では、図６のように、眼鏡レンズＬの両面に粘着シート２０を配してもよい。一般に、眼鏡レンズの防汚処理はレンズ両面に行うことが多く、レンズ両面を粘着シート２０を介してチャッキングすることで眼鏡レンズＬの玉型加工時のふらつきをより確実に防止することができる。【０１０４】
また、切り欠き２４、２５の形状は、粘着シート２０の面積が眼鏡レンズＬより大きい場合には、中心孔２３のような円形状のくり抜き孔であっても良い。この場合は、玉型加工時にトラブルを生じないように、粘着シート２０を眼鏡レンズＬに貼着した後、レンズ外周部よりはみ出した部分はカットすることが望ましい。
粘着シート２０の粘着力が十分大きい場合には、粘着シート２０の面積を小さくすることができ、この場合には、水平基準マーク（アライメントマーク）１２，１３に粘着シート２０が掛かることがないため、必ずしも上記のような切り欠き２４，２５を設けなくても良い。【０１０５】
前記各実施形態では、粘着テープ２，２０を眼鏡レンズを固定するために用いたが、本発明では、粘着テープ２，２０を用いる対象は眼鏡レンズに限定されるものではなく、その他のレンズについても適用することができる。
そして、本発明は、含フッ素シラン化合物の防汚層が表面に形成されていないレンズに用いることができる。
【産業上の利用可能性】
【０１０６】
本発明は、眼鏡レンズ等、その他のレンズの玉型加工に利用することができる。
【図１】
2007132694.tif 000007
【図２】
2007132694.tif 000008
【図３Ａ】
2007132694.tif 000009
【図３Ｂ】
2007132694.tif 000010
【図４】
2007132694.tif 000011
【図５】
2007132694.tif 000012
【図６】
2007132694.tif 000013
【手続補正書】
【提出日】平成20年11月12日(2008.11.12)
【手続補正１】
【補正対象書類名】明細書
【補正対象項目名】全文
【補正方法】変更
【補正の内容】
【発明の詳細な説明】
【技術分野】
【０００１】
本発明は、玉型加工機の一対のチャックの少なくとも一方とレンズとの間に配置される粘着シートおよびこの粘着シートを用いた玉型加工方法に関する。
【背景技術】
【０００２】
眼鏡レンズには、光の反射を抑制して光の透過性を高めるために、その表面に反射防止層が形成されることが多い。しかし、眼鏡レンズを使用する際に、手垢、指紋、汗、化粧料等が反射防止層に付着することが多く、汚れが目立ちやすい。また、その汚れも取れにくい。そのため、汚れにくく、あるいは汚れを拭き取りやすくするために、反射防止層の表面に更に防汚処理を行って防汚層を設けることが多い。さらに、この防汚層によって汚れが拭取りやすくなることで、キズ防止の効果もある（例えば、特許文献１）。この公報に記載されている含フッ素シラン化合物を用いて防汚層を形成した眼鏡レンズは、汚染防止性と耐擦傷性が良好であり、その効果には持続性がある。
眼鏡の小売店では、円形の眼鏡レンズを研削して眼鏡フレームの枠に収める形状に加工するという、いわゆる玉型加工（玉摺り加工とも称される）が行われている。
この玉型加工では、まず玉型加工機のチャックに眼鏡レンズの加工中心を吸着保持させ、或いは眼鏡レンズの加工中心を該レンズの両側から押圧を加えて挟む。このようにして、摩擦力で眼鏡レンズを保持しながら眼鏡レンズの縁を砥石で研削する。この場合、チャックで保持したレンズの表面の滑りが良すぎるため、レンズを砥石で削る際に、砥石の研削圧力によってレンズがチャックに対して滑り位置がずれてしまう、いわゆる軸ズレが生じ、正確な玉型加工ができないという問題がある。
【０００３】
そこで、玉型加工機のチャックが当たるレンズ面に、防汚層に対する粘着力が優れた粘着テープを貼着する方法が知られている（例えば、特許文献２）。この方法によれば、玉型加工用の粘着テープを加工中心を覆うように眼鏡レンズの凸面上に貼着する。そして、玉型加工用粘着テープの上にレンズロックテープを貼着する。
【０００４】
【特許文献１】特開平９−２５８００３号公報
【特許文献２】特開２００４−２４９４５４号公報
【発明の開示】
【発明が解決しようとする課題】
【０００５】
しかしながら、玉型加工時に眼鏡レンズの軸ズレを防ぐために、レンズロックテープと、強い粘着力を持った粘着テープの２種類のテープを準備するのでは、眼鏡レンズの玉型加工における作業工程が増え、眼鏡店等による玉型加工が煩雑となる。また、レンズロックテープを省略して、粘着テープ１種類だけを使用するにしても、粘着テープに要求される具体的な構成は知られていない。
【０００６】
本発明の目的は、軸ズレが生じにくい粘着シートおよび玉型加工方法を提供することである。
【課題を解決するための手段】
【０００７】
本発明の粘着シートは、玉型加工機の一対のチャックの少なくとも一方とレンズとの間に配置される粘着シートであって、少なくともレンズ表面と対向する部分に粘着層が形成され、この粘着層は、（メタ）アクリル酸エステルを主成分とするポリマーと、粘着付与樹脂と、架橋剤とを含有する粘着剤組成物であることを特徴とする。
【０００８】
本発明では、レンズを玉型加工機のチャックに固定するために粘着シートをチャックとレンズとの間に配置し、レンズとチャックとを密着させる。
本発明で用いられる粘着シートには、（メタ）アクリル酸エステルを主成分とするポリマーと、粘着付与樹脂と、架橋剤とを含有する粘着剤組成物からなる粘着層が形成されているため、その優れた粘着性により含フッ素シラン化合物等で表面処理された摩擦係数の小さいレンズに対しても高い軸ズレ防止効果を発揮することができる。
ここで、高い軸ズレ防止効果を発揮する機構は定かではないが、以下のように考えられる。すなわち、粘着シートをレンズに密着した状態でズレ難くするには、粘着剤自体の凝集力が高いとともにレンズ表面の極めて微細な凹凸へ引っかかる力、換言すれば、投錨性が強いことが重要であるが、本発明では、粘着付与樹脂を、凝集力の高い（メタ）アクリル酸エステルを主成分とするポリマーに添加しているので、比較的硬い成分である粘着付与樹脂がわずかにブリードすることで、微細な凹凸へ引っかかる力が大幅に増加し、軸ズレ防止性能が向上する。
【０００９】
ここで、本発明では、前記粘着シートは、前記粘着層に隣接して基材層が形成され、この基材層は弾性を有するシート部材と、このシート部材に積層されるとともに一面に前記粘着層が設けられたフィルム部材とを備えた構成が好ましい。
この構成の発明では、フィルム部材がシート部材へ積層される構成を採用することで、シート部材が玉型加工機のクランプの軸方向と垂直な方向に過度に変形するのを抑制して玉型加工時のレンズの軸ズレを防止することができる。
【００１０】
前記粘着シートにおいて、前記基材層のレンズ表面側とレンズ表面とは反対側の両面に被覆層がそれぞれ設けられ、これらの被覆層の少なくともレンズ表面側が前記粘着層である構成が好ましい。
この構成の発明では、少なくともレンズ表面側に配置される被覆層を前述の構成の粘着層としたから、この粘着層のレンズ表面の微細な凹凸へ引っかかる力を利用することで、軸ズレを効率的に防止することができる。
【００１１】
前記粘着付与樹脂は、テルペン樹脂、α−ピネン、テルペンフェノール共重合体、ロジンおよびロジン誘導体、クマロン−インデン樹脂、炭化水素樹脂、アルキルフェノール樹脂、キシレン樹脂、芳香族石油樹脂の中から選ばれた一種もしくは数種の混合物からなる構成が好ましい。
前記粘着層は、（メタ）アクリル酸エステルを主成分とするポリマーに対し、前記ポリマーと相溶しない粘着付与樹脂の添加により、厚さ２０μｍでの粘着層の内部ヘイズが１％以上である構成が好ましい。
前記粘着層は、（メタ）アクリル酸エステルを主成分とするポリマー１００重量部に対し、少なくとも３重量部までは前記ポリマーと相溶する粘着付与樹脂の添加により、厚さ２０μｍでの粘着層の内部ヘイズが１％以上である構成が好ましい。
【００１２】
また、本発明では、前記シート部材は、前記レンズ表面と交差する方向に１０％以上圧縮可能な弾性を有する構成が好ましい。
ここで、「レンズ表面と交差する方向に１０％以上圧縮可能な弾性を有する」とは、粘着シートがレンズと玉型加工機のチャックに挟まれ押圧されたときに、粘着シートを構成するシート部材の厚みが１０％以上（圧縮後のシート部材の厚みがもとの厚みの９０％以下）圧縮され得ることを意味する。なお、圧縮前のシート部材の厚みは０．５mm以上であることが好ましい。
本発明の粘着シートによれば、基材層のシート部材がレンズ表面と交差する方向に１０％以上圧縮可能な弾性を有するため、レンズ表面が凸面あるいは凹面となっていても、その形状に応じて粘着シートが変形することが可能となる。
そのため、玉型加工を行うために、一対のチャックでレンズを挟むが、その際に、レンズロックテープが不要となり、本発明の粘着シート１種だけで、レンズを強固に固定でき、玉型加工中にレンズがチャックからずれることがない。
従って、玉型加工の工程が簡略化されるとともに、眼鏡店等でのレンズの玉型加工を安定して実施することが可能となる。
【００１３】
本発明の粘着シートは、前記シート部材が樹脂発泡体から形成される構成が好ましい。
基材層のシート部材が樹脂発泡体から形成されていると、レンズとチャックとで粘着シートを挟んで押圧したときにシート部材が容易に圧縮変形するため、レンズ表面の凹凸に応じた粘着シート表面の変形が容易となり、粘着シートとレンズ表面との粘着面積が増え、粘着力が向上する。すなわち、粘着シートの粘着力を十分に発揮することができる。
この樹脂発泡体としては連続気泡でも独立気泡でもよいが、空気弾性を利用する観点からは独立気泡を有するタイプが好ましい。また、樹脂の発泡は化学発泡剤による化学発泡と、揮発性溶剤を用いた物理発泡のいずれでもよい。
【００１４】
本発明の粘着シートは、前記チャックの当接面積以上の面積を有する構成が好ましい。
この構成の発明によれば、粘着シートは、チャックへの当接面積と等しいかそれよりも大きな面積を有するので、チャックとレンズとが十分に密着することができ、玉型加工においてもレンズを安定して固定することができる。
【００１５】
本発明では、前記粘着シートには、レンズに付された印点が視認可能となる切り欠きが形成されている構成が好ましい。
ここで、印点とは、レンズを玉型加工する際の水平基準となるいわゆるアライメントマークである。
この構成の発明によれば、粘着シートには、レンズ表面に付された印点が見えるための切り欠きが形成されているので、例えば、粘着シート自体が発泡層を含んでいて不透明な場合でもレンズ表面に付された印点を隠さないように粘着シートをレンズ表面に貼着することができる。
【００１６】
本発明では、前記粘着シートには、レンズに付された中心点が視認可能となる孔部が形成されている構成が好ましい。
この構成の発明によれば、粘着シートには、レンズ表面に付された中心点（印点）が見えるための孔部が形成されているので、例えば、粘着シート自体が発泡層を含んでいて不透明な場合でもレンズ表面に付された中心点を隠さないように粘着シートをレンズ表面に貼着することができる。
従って、玉型加工におけるレンズのチャッキング作業が楽になる。
また、累進多焦点眼鏡レンズの凸面に粘着シートを貼着する場合には、マーキングされているフィッティングポイントのマークを避けることができ、玉型加工終了後に粘着シートを剥がす際にマークが消えてしまうのを防ぐことができる。
【００１７】
本発明の玉型加工方法は、前述の構成の粘着シートを用いることを特徴とする。
本発明の玉型加工方法では、前記粘着シートを用いているので、防汚処理レンズの玉型加工時にレンズの軸ズレを起こすことがなく、かつ玉型加工の工程が簡略化される。
【００１８】
また、前記玉型加工方法にかかる発明では、玉型加工されるレンズが少なくとも凸面を有し、前記レンズの少なくとも凸面に粘着シートを貼る構成が好ましい。
この構成の発明では、レンズの凸面に貼られた粘着シートは、凹面に貼られた粘着シートに比べてしわがよりにくいため、安定した粘着力を発揮することが可能となる。
【発明を実施するための最良の形態】
【００１９】
本発明の第１実施形態を、図１および図２に基づき説明する。なお、第１実施形態は、眼鏡レンズに適用した一例である。
図１は第１実施形態にかかる粘着シートの構成を示す図である。
図１において、１は眼鏡レンズであり、２は眼鏡レンズ１に設けられる眼鏡レンズ固定用の粘着シートである。
眼鏡レンズ固定用の粘着シート２は、基材層２ａと、基材層２ａのレンズ表面側に設けられた第１の被覆層２ｂ１と、レンズ表面とは反対側の面に設けられた第２の被覆層２ｂ２とを備えた両面粘着シートである。
基材層２ａは、弾性を有するシート部材２ａ２と、このシート部材２ａ２の片面に積層されたフィルム部材２ａ１とを備えている。
【００２０】
第１の被覆層２ｂ１は本実施形態の要部となる粘着層を構成するものであり、この粘着層は、（メタ）アクリル酸エステルを主成分とするポリマーと、粘着付与樹脂と、架橋剤とを含有する粘着剤組成物から形成される。
（メタ）アクリル酸エステルを主成分とするポリマーは、（メタ）アクリル酸エステルを主成分とするモノマー混合物を公知の重合法により重合させたものであり、モノマー混合物は、（メタ）アクリル酸エステルのモノマーと、架橋剤と架橋反応する官能基を有する官能基含有モノマーとの混合物、または、この混合物にビニル系モノマーを混合したものである。
【００２１】
（メタ）アクリル酸エステルのモノマーは、メチル（メタ）アクリレート、エチル（メタ）アクリレート、プロピル（メタ）アクリレート、ｎ−ブチル（メタ）アクリレート、イソブチル（メタ）アクリレート、２エチルヘキシル（メタ）アクリレート、ｎ−オクチル（メタ）アクリレート、イソオクチル（メタ）アクリレート、ラウリル（メタ）アクリレート、ステアリル（メタ）アクリレート、メトキシエチル（メタ）アクリレート、エトキシメチル（メタ）アクリレート等であり、これらを単独もしくは組み合わせて使用することができる。
【００２２】
官能基含有モノマーは、（メタ）アクリル酸、イタコン酸、マレイン酸、フマル酸、無水マレイン酸、β−カルボキシエチルアクリレートなどのようにカルボキシル基を有するモノマー、２−ヒドロキシエチル（メタ）アクリレート、４−ヒドロキシブチル（メタ）アクリレート、ジエチレングリコールモノ（メタ）アクリレートなどのヒドリキシル基含有モノマー、グリシジル（メタ）アクリレート等のエポキシ基含有モノマー、アミノメチル（メタ）アクリレート、ジメチルアミノエチル（メタ）アクリレートなどのアミノ基を有するモノマー、アクリルアミド、メチロール（メタ）アクリルアミドなどのアミド基含有のモノマー等であり、これらを単独もしくは組み合わせて使用することができる。
ビニル系モノマーは、スチレン、メチルスチレン及びビニルトルエン等の芳香族ビニルモノマー、酢酸ビニル、塩化ビニル、（メタ）アクリロニトリル等であり、これらを単独もしくは組み合わせて共重合させてもよい。
【００２３】
粘着付与樹脂は、テルペン樹脂、α−ピネン、テルペンフェノール共重合体、ロジンおよびロジン誘導体、クマロン−インデン樹脂、炭化水素樹脂、アルキルフェノール樹脂、キシレン樹脂、芳香族石油樹脂の中から選ばれた一種もしくは数種の混合物である。
また、この混合物に代えて、又は、この混合物と共にアクリル樹脂を用いることもできる。
【００２４】
また、粘着付与樹脂の種類および添加量により、粘着層を構成する第１の被覆層２ｂ１を、（メタ）アクリル酸エステルを主成分とするポリマーに対し、このポリマーと相溶する粘着付与樹脂を添加する構成（以下、「第１の構成」という。）、（メタ）アクリル酸エステルを主成分とするポリマーに対し、このポリマーと相溶しない粘着付与樹脂の添加により、厚さ２０μｍでの粘着層の内部ヘイズが１％以上になるようにする構成（以下、「第２の構成」という。）、（メタ）アクリル酸エステルを主成分とするポリマー１００重量部に対し、少なくとも３重量部までは（メタ）アクリル酸エステルを主成分とするポリマーと相溶する粘着付与樹脂の添加により、厚さ２０μｍでの粘着層の内部ヘイズが１％以上になるようにする構成（以下、「第３の構成」という。）、のいずれの構成としてもよいが、防汚処理を施した眼鏡レンズ１に対する軸ズレ防止性能を大幅に向上することができる点で、好適には第３の構成が用いられる。また、第３の構成では、凝集力の低下も引き起こさず、材料自体の安定性、保存性等の性質にも支障をきたさない。
【００２５】
架橋剤は、（メタ）アクリル酸エステルを主成分とするポリマーを架橋して粘着層を構成する第１の被覆層２ｂ１の凝集力を高めるものであり、イソシアネ−ト系化合物、エポキシ系化合物、アジリジン系化合物、金属キレート系化合物およびアミン系化合物等が用いられ、これらを単独もしくは組み合わせて使用することができる。なお、架橋剤の添加量は、慎重に検討される必要がある。すなわち、添加量が不足すると凝集力不足を引き起こし、また添加量が多すぎると弾性不足を引き起こし、いずれの場合も十分な物性を得ることができない。
【００２６】
また、基材層２ａを構成するシート部材２ａ２は、その弾性により、眼鏡レンズ固定用の両面粘着シート２を、玉型加工機３に取り付けられた眼鏡レンズ保持部材５と、眼鏡レンズ１とに密着させるものであり、例えば、ウレタン系、ポリオレフィン系、ゴム系等の弾性を有するシート部材が用いられ、特に発泡シートが有効である。なお、シート部材２ａ２の厚みに関しては、厚みが十分でないと弾性不足となり密着が十分に行われず、玉型加工の際に眼鏡レンズ１の軸ズレを起こし、必要以上に厚くなるとコスト高となるばかりか、眼鏡レンズ１表面の曲面への追従性が劣ったりする場合がある。従って、好ましい厚みとしては１００〜２０００μｍで、より好ましくは３００〜１３００μｍであるが、これらの値はシート部材２ａ２の材質により異なる。
【００２７】
また、基材層２ａを構成するフィルム部材２ａ１は、シート部材２ａ２への積層によりシート部材２ａ２が玉型加工機３のクランプ３１，３２の軸方向と垂直な方向に過度に変形するのを抑制して玉型加工時の眼鏡レンズ１の軸ズレを防止するものであり（図２参照。）、ポリエステルフィルム、ポリプロピレンフィルム、ポリエチレンフィルム、ポリカーボネートフィルム、ポリウレタンフィルム、軟質ポリ塩化ビニルフィルムなどの一般的なプラスチックフィルムを用いることができる。
これらのフィルムは無延伸フィルムであっても延伸フィルムであってもよい。眼鏡レンズ１の表面が曲面となっているため、この曲面に追従するような材質、厚みが好ましく、好ましいものとしてはポリエチレンフィルム、ポリプロピレンフィルム、好ましい厚みとしては６〜３００μｍ、より好ましくは５０〜２００μｍであるが、シート部材２ａ２およびフィルム部材２ａ１の材質により異なる。
【００２８】
また、第２の被覆層２ｂ２は、眼鏡レンズ固定用の両面粘着シート２を眼鏡レンズ保持部材５に粘着させるものであり、一般的な粘着剤、具体的にはアクリル系粘着剤、天然ゴムもしくは合成ゴム系粘着剤、シリコーン粘着剤等であって十分な凝集力を有する粘着剤が用いられる。
【００２９】
ところで、第１実施形態では、第１の被覆層２ｂ１を構成する粘着層に（メタ）アクリル酸エステルを主成分とするポリマーを用いた例を述べたが、（メタ）アクリル酸エステルを主成分とするポリマーに代えて、天然ゴムもしくは合成ゴム、シリコーンゴム、ウレタン樹脂を単独もしくは組み合わせたポリマーを用いてもよい。この場合、粘着付与樹脂としては、前述の粘着付与樹脂に加え、脂肪族石油樹脂、脂環族石油樹脂等を用いることができる。
【００３０】
第１実施形態では、弾性を有するシート部材２ａ２とこのシート部材２ａ２の片面に積層されたフィルム部材２ａ１とを備えた基材層２ａを用いた例を説明したが、柔軟性を持たせた眼鏡レンズ保持部材５を用いる場合には、眼鏡レンズ１の表面に眼鏡レンズ保持部材５が馴染むため、シート部材２ａ２を設けずにフィルム部材２ａ１を単独で基材とし、この基材（フィルム部材２ａ１）上に直接第２の被覆層２ｂ２を形成する眼鏡レンズ固定用の両面粘着シートとしてもよい。この場合、フィルム部材２ａ１は、ポリエステルフィルム、ポリプロピレンフィルム、ポリエチレンフィルム、ポリカーボネートフィルム、ポリウレタンフィルム、軟質ポリ塩化ビニルフィルム、合成ゴム系フィルム、発泡フィルムなどの一般的なプラスチックフィルムを用いることができる。これらのフィルムは無延伸フィルムであっても延伸フィルムであってもよい。さらに紙、コート紙、ラミネート紙、合成紙等を用いることもできるが、眼鏡レンズ１の表面の印字を読み取ることができる点でフィルム部材２ａ１が透明性を有することが好ましい。
【００３１】
また、フィルム部材２ａ１を設けずにシート部材２ａ２を単独で基材層とし、この基材層（シート部材２ａ２）上に第１の被覆層２ｂ１を形成する構成の眼鏡レンズ固定用両面粘着シートにしたり、シート部材２ａ２の両面にフィルム部材２ａ１を積層して基材層とし、基材層の両面のフィルム部材２ａ１上に第１の被覆層２ｂ１および第２の被覆層２ｂ２を形成する構成の眼鏡レンズ固定用の両面粘着シートとしてもよい。
【００３２】
次に、眼鏡レンズ固定用の両面粘着シート２の製造方法について説明する。
まず、(メタ)アクリル酸エステルを主成分とするポリマーと、粘着付与樹脂と、架橋剤とを所定の割合で調合し、有機溶剤で希釈して第１の塗工液を作製する。そして、この第１の塗工液を第１の被覆層２ｂ１に対して離型性を有する離型フィルム上に塗工し、乾燥させ、眼鏡レンズ１と接する粘着層を形成する。
同様に、例えばアクリル系粘着剤と、架橋剤とを所定の割合で調合し、有機溶剤で希釈して第２の塗工液を作製する。そして、この第２の塗工液を第２の被覆層２ｂ２に対して離型性を有する離型フィルム上に塗工し、乾燥させ、眼鏡レンズ保持部材５と接する粘着層を形成する。
【００３３】
次に、シート部材２ａ２の片面にフィルム部材２ａ１を積層して基材層２ａを作製する。この基材層２ａは、シート部材２ａ２とフィルム部材２ａ１とを接着剤により接着させて形成することもできるが、コスト高となることや接着剤の種類により得られた基材層２ａの物性に影響を及ぼしてしまうこともあるため、接着剤を用いずに熱圧着で積層したり、溶融押し出しにより積層したりする方が好ましい。なお、第１の被覆層２ｂ１および第２の被覆層２ｂ２との密着力を高めるため、作製した基材層２ａの表面にコロナ処理などの易接着処理を施してもよい。
【００３４】
そして、基材層２ａのフィルム部材２ａ１側の面に第１の塗工液を塗工した粘着層を、基材層２ａのシート部材２ａ２側の面に第２の塗工液を塗工した粘着層を貼り合わせ、エージングをして、第１の被覆層２ｂ１および第２の被覆層２ｂ２の各々に離型フィルムが積層された構成の眼鏡レンズ固定用の両面粘着シート２を作製する。
第１の被覆層２ｂ１および第２の被覆層２ｂ２の厚さは、いずれも１〜１００μｍで、好ましくは３〜５０μｍである。薄すぎると十分な粘着力が得られず、厚すぎると凝集破壊を引き起こす場合もあるからである。
【００３５】
以上のように、離型フィルムの離型面を粘着層に合わさるようにして積層することは製品形態として有効である。この離型フィルムは、眼鏡レンズ固定用の粘着シート２の打ち抜き加工をする際にはキャリアフィルムを兼ねることができる。このような離型フィルムとしてはポリエチレン等粘着層に対して離型性を持つものを用いるほか、フィルムにシリコーン系またはフッ素系等の離型剤を塗布したもの、離型性を持つフィルムを貼り合わせたものなどを用いることもできる。また、形成する第１の被覆層２ｂ１および第２の被覆層２ｂ２への影響を考慮して表面が平滑なものが好ましく、また、粘着性への影響を避けるため、第１の被覆層２ｂ１および第２の被覆層２ｂ２への離型成分の移行がないものが好ましい。また、打ち抜き加工を行う際には、ハーフカット時に破断を避けるためフィルムとしてある程度の厚み、強度を必要とする。
【００３６】
なお、第１の被覆層２ｂ１および第２の被覆層２ｂ２の形成方法は、前述の方法に限定されるものではなく、第１の塗工液、第２の塗工液をエマルジョンとして用いたり、基材層２ａ上に直接形成してもよい。また、形成方法は、公知の方法（例えば、グラビアコート、ワイヤーバーコート、ロールコート、エアナイフコート、リバースコート、キスコートなど）を用いることができる。更に、基材は、前述のようにシート部材２ａ２もしくはフィルム部材２ａ１を単独で用いたり、または、これらを組み合わせたものとしてもよい。
【００３７】
次に、眼鏡レンズ固定用の粘着シート２を用いた眼鏡レンズ１の玉型加工機３への固定について説明する。
図１および図２に示されるように、眼鏡レンズ固定用の両面粘着シート２の第１の被覆層２ｂ１を眼鏡レンズ１の表面に粘着させ、この眼鏡レンズ固定用の両面粘着シート２および眼鏡レンズ保持部材５を介してクランプ３１を眼鏡レンズ１の片面に押し当てる。
また、眼鏡レンズ１の粘着シート２の粘着面と反対側の面にあっては、例えば保護フィルム４を介して（図２参照）、あるいは、直接クランプ３２を眼鏡レンズ１に押し当てる。そして、眼鏡レンズ１をクランプ３１，３２で挟持することにより玉型加工機３に固定される。
【００３８】
従って、第１実施形態によれば、次の作用効果を奏することができる。
（１）粘着シート２は、レンズ表面と対向する部分に粘着層としての第１の被覆層２ｂ１が形成され、この粘着層は、（メタ）アクリル酸エステルを主成分とするポリマーと、粘着付与樹脂と、架橋剤とを含有する粘着剤組成物であるから、その優れた粘着性により含フッ素シラン化合物等で表面処理された摩擦係数の小さいレンズに対しても高い軸ズレ防止効果を発揮することができる。
【００３９】
（２）粘着シート２は、粘着層を構成する第１の被覆層２ｂ１に隣接して基材層２ａが形成され、この基材層２ａは弾性を有するシート部材２ａ２と、このシート部材２ａ２に積層されるとともに一面に第１の被覆層２ｂ１が設けられたフィルム部材２ａ１とを備えたから、フィルム部材２ａ１がシート部材２ａ２へ積層される構成を採用することで、シート部材２ａ２が玉型加工機のクランプ３１，３２の軸方向と垂直な方向に過度に変形するのを抑制して玉型加工時の眼鏡レンズ２の軸ズレを防止することができる。
【００４０】
次に、第１実施形態の効果を確認するために、実施例および比較例を以下に示して説明する。なお、本発明は以下の実施例に限定されるものではない。
（実施例１）
(メタ)アクリル酸エステルを主成分とするポリマーとしてはアクリル系粘着剤ＳＺ−２６４７（日本カーバイド工業株式会社製）を固形分として１００重量部、アクリル系粘着剤ＳＺ−２６４７と少量（例えば、(メタ)アクリル酸エステルを主成分とするポリマー１００重量部に対して３重量部程度）相溶する粘着付与樹脂としてはＹＳポリスターＴ１４５（ヤスハラケミカル株式会社製）を５重量部、架橋剤としてはコロネートＬ４５（日本ポリウレタン工業株式会社製）を固形分として３重量部の割合で調合し、トルエンで固形分が２０％になるまで希釈して第１の塗工液とした。片面にシリコーン系離型処理がされた５０μｍ厚の二軸延伸ポリエステルフィルムの離型面に、第1の塗工液を塗工し、１００℃で３分間乾燥して乾燥後の厚さが２０μｍとなるように眼鏡レンズ側と接する第１の被覆層を形成した。
同様に、アクリル系粘着剤ＳＺ−２６４７を固形分として１００重量部、架橋剤コロネートＬ４５を固形分として３重量部の割合で調合し、トルエン（有機溶剤）を用い固形分が２０％になるまで希釈して第２の塗工液とした。片面にシリコーン系離型処理がされた５０μｍ厚の二軸延伸ポリエステルフィルムの離型面に、第２の塗工液を塗工し、１００℃で３分間乾燥して乾燥後の厚さが２０μｍとなるように眼鏡レンズ保持部材５と接する第２の被覆層を形成した。
次に、シート部材２ａ２として弾性を有する厚さ５００μｍのウレタン系発泡シートであるポロンＨ−４８タイプ（株式会社イノアックコーポレーション製）、フィルム部材２ａ１として厚さ１００μｍのポリエチレンフィルムＯタイプ（大倉工業株式会社製）を用い、熱圧着により積層させて基材層２ａとした。
そして、フィルム部材２ａ１側に粘着層としての第１の被覆層２ｂ１を、シート部材２ａ２側に前述の第２の被覆層２ｂ２を貼り合わせ、更に常温で５日間エージングを行なうことにより、第１の被覆層２ｂ１および第２の被覆層２ｂ２の各々に離型フィルムが積層された構成の眼鏡レンズ固定用の粘着シート２を得た。
【００４１】
（実施例２）
(メタ)アクリル酸エステルを主成分とするポリマーとしてはアクリル系粘着剤ＳＺ−２６４７を固形分として１００重量部、アクリル系粘着剤ＳＺ−２６４７と相溶しない粘着付与樹脂としてはＫＥ３１１（荒川化学工業株式会社製）を７重量部、架橋剤としてはコロネートＬ４５を固形分として３重量部の割合で調合し、トルエンで固形分が２０％になるまで希釈して第１の塗工液とした。そして、この第1の塗工液以外は実施例１に記載の眼鏡レンズ固定用の両面粘着シート２と同様な構成とし、同様な製造方法で、第１の被覆層２ｂ１および第２の被覆層２ｂ２の各々に離型フィルムが積層された構成の眼鏡レンズ固定用の粘着シート２を得た。
【００４２】
（実施例３）
(メタ)アクリル酸エステルを主成分とするポリマーとしてはアクリル系粘着剤ＳＺ−２６４７を固形分として１００重量部、粘着付与樹脂としてはＹＳポリスターＴ１４５を２０重量部、架橋剤としてはコロネートＬ４５を固形分として３重量部の割合で調合し、トルエンで固形分が２０％になるまで希釈し第１の塗工液とした。そして、この第1の塗工液以外は実施例１に記載の眼鏡レンズ固定用両面粘着シートと同様な構成とし、同様な製造方法で、第１の被覆層２ｂ１および第２の被覆層２ｂ２の各々に離型フィルムが積層された構成の眼鏡レンズ固定用の粘着シート２を得た。
【００４３】
（比較例１）
(メタ)アクリル酸エステルを主成分とするポリマーとしてはアクリル系粘着剤ＳＺ−２６４７を固形分として１００重量部、架橋剤としてはコロネートＬ４５を固形分として３重量部の割合で調合し、トルエン（有機溶剤）を用い固形分が２０％になるまで希釈して第１の塗工液とした。そして、この第1の塗工液以外は実施例１に記載の眼鏡レンズ固定用の両面粘着シートと同様な構成とし、同様な製造方法で、第１の被覆層および第２の被覆層の各々に離型フィルムが積層された構成の眼鏡レンズ固定用両面粘着シートを得た。
【００４４】
（比較例２）
(メタ)アクリル酸エステルを主成分とするポリマーとしては、アクリル系粘着剤ニッセツＰＥ−１１８（日本カーバイド工業株式会社製）を固形分として１００重量部、アクリル系粘着剤ニッセツＰＥ−１１８と相溶する粘着付与樹脂としては、ＹＳポリスターＴ１４５を３０重量部、架橋剤としてはコロネートＬ４５を固形分として３重量部の割合で調合し、トルエン（有機溶剤）を用い固形分が２０％になるまで希釈して第１の塗工液とした。そして、この第1の塗工液以外は実施例１に記載の眼鏡レンズ固定用両面粘着シートと同様な構成とし、同様な製造方法で、第１の被覆層および第２の被覆層の各々に離型フィルムが積層された構成の眼鏡レンズ固定用両面粘着シートを得た。
【００４５】
（比較例３）
(メタ)アクリル酸エステルを主成分とするポリマーとしてはアクリル系粘着剤ＳＺ−２６４７を固形分として１００重量部、アクリル系粘着剤ＳＺ−２６４７と相溶する粘着付与樹脂としてはＹＳポリスターＳ１４５（ヤスハラケミカル株式会社製）を２０重量部、架橋剤としてはコロネートＬ４５を固形分として３重量部の割合で調合し、トルエン（有機溶剤）を用い固形分が２０％になるまで希釈して第１の塗工液とした。そして、この第1の塗工液以外は実施例１に記載の眼鏡レンズ固定用両面粘着シートと同様な構成とし、同様な製造方法で、第１の被覆層および第２の被覆層の各々に離型フィルムが積層された構成の眼鏡レンズ固定用の粘着シートを得た。
【００４６】
（比較例４）
(メタ)アクリル酸エステルを主成分とするポリマーとしてはアクリル系粘着剤ＳＺ−２６４７を固形分として１００重量部、粘着付与樹脂としてはＹＳポリスターＴ１４５を２重量部、架橋剤としてはコロネートＬ４５を固形分として３重量部の割合で調合し、トルエン（有機溶剤）を用い固形分が２０％になるまで希釈して第１の塗工液とした。そして、この第1の塗工液以外は実施例１に記載の眼鏡レンズ固定用両面粘着シートと同様な構成とし、同様な製造方法で、第１の被覆層および第２の被覆層の各々に離型フィルムが積層された構成の眼鏡レンズ固定用の両面粘着シートを得た。
【００４７】
（１）内部ヘイズの測定
実施例１〜３、比較例１〜４の第１の被覆層が離型フィルムに２０μｍの厚さで積層された状態で、これを７０μｍの厚みのポリカーボネートフィルム（ピュアエース：帝人株式会社製）でサンドイッチした構成のフィルムを作り第１の被覆層の内部ヘイズ測定用サンプルとした。なお、ピュアエースに起因するヘイズは無視できるほど小さいものとした。また、内部ヘイズの測定にはヘイズメーターＮＤＨ２０００（日本電色工業株式会社製）を用いた。
【００４８】
（２）軸ズレの測定
［試験用眼鏡レンズ］
含フッ素シラン化合物の防汚層が表面に形成されている眼鏡用プラスチックレンズ（［セイコースーパーソブリン楽ケアコート」セイコーエプソン株式会社製、度数Ｓ＝―７．００Ｄ、Ｃ＝−３．００Ｄ）
［試験方法］
まず、試験用眼鏡レンズを準備し、この試験用眼鏡レンズを固定治具にセットした。このとき、乱視が入っている眼鏡レンズは乱視軸が規定の方向（例えば１８０°）となるように固定した。また、乱視が入っていないものは、眼鏡レンズの光学中心を通る直線を罫書き、規定の方向（例えば１８０°）となるように固定した。縦横比の大きいカニ目タイプのフレームを準備し、基準フレームとした。
次に、試験用眼鏡レンズの表面に実施例および比較例のそれぞれの眼鏡レンズ固定用の両面粘着シートを直径２５ｍｍの円形に切り取って貼り、ブロッカーで一般タイプの眼鏡レンズ保持部材に貼り付けた後、試験用眼鏡レンズを玉型加工機（「ＬＥ−８０８０」ＮＩＤＥＫ株式会社製）に固定し、所定のフレームデータに基づいて玉型加工を行った。
そして、玉型加工後の試験用眼鏡レンズを基準フレームに枠入れし、レンズメータにて乱視軸の軸ズレを測定した。また、眼鏡レンズの光学中心を通る直線を罫書いた場合は、この罫書き線と、基準フレームの光軸を通る水平線とのズレ角度を測定した。
［評価方法］
玉型加工機３を用いて試験用眼鏡レンズを所定のフレーム形状に玉型加工する際、クランプ３１，３２と試験用眼鏡レンズの表面との間の滑りによって生じる軸ズレ発生の有無を観察して行い、試験用眼鏡レンズ１０枚を玉型加工して軸ズレが許容範囲の±２°を超えた割合（軸ズレ発生率）を求めて評価した。
その結果が表１に示される。
【００４９】
表１からも明らかなように、第１実施形態の粘着剤をレンズに合わさる側にもちいることで玉型加工に伴うズレの発生を防止することができ、特に、粘着付与樹脂を(メタ)アクリル酸エステルを主成分とするポリマーに対して適当な量を添加することで、含フッ素シラン化合物で表面処理された摩擦係数の小さい眼鏡レンズに対しても高い軸ズレ防止効果を発揮することができる。
【００５０】
【表１】
2007132694.tif 000014
【００５１】
次に、本発明の第２実施形態を図面に基づいて説明する。なお、第２実施形態も第１実施形態と同様に、眼鏡レンズに適用した一例である。
図３Ａおよび図３Ｂは、第２実施形態の粘着シートが貼着される眼鏡レンズＬの説明図であり、図３Ａは平面図、図３Ｂは断面図である。
これらの図において、第２実施形態の眼鏡レンズＬは、一方の面（外面）が凸面Ｌ１であり、他方の面（内面：使用者の眼球側に位置する面）が凹面Ｌ２からなるメニスカスレンズである。この眼鏡レンズＬは、玉型加工（玉摺り加工）する前のレンズであり、平面図では、略円形の形状をしている。レンズの直径は、約７５ｍｍである。この眼鏡レンズＬは、例えば、乱視用の眼鏡レンズである。
【００５２】
眼鏡レンズＬの基材としては、透明であれば、無機ガラス、プラスチックのいずれでもよい。プラスチックとしては、ジエチレングリコールビスアリルカーボネート（ＣＲ−３９）樹脂、ポリウレタン系樹脂、チオウレタン系樹脂、ポリカーボネート系樹脂、アクリル樹脂等を挙げることができる。
【００５３】
この眼鏡レンズＬの最表面は、汚れが付き難くすると共に、汚れを拭き取り易くする目的で防汚処理が施されている。すなわち、眼鏡レンズＬの最表面には、撥水性・撥油性を有する防汚層が形成されている。この防汚層の形成は、眼鏡レンズＬの基材がガラスの場合は、反射防止層が設けられた後に形成されることが好ましい。基材がプラスチックの場合は、ハードコート層が設けられた後、もしくはハードコート層と反射防止層が設けられた後に形成されることが好ましい。
防汚層は、表面張力を低くするために、含フッ素シラン化合物を主成分とすることが好ましい。例えば、次の一般式（１）で示される含フッ素シラン化合物を用いることができる。
【００５４】
【化１】
2007132694.tif 000015
【００５５】
ここで、一般式（１）において、Ｒｆ１は直鎖状または分岐状パーフルオロアルキル基であるが、好ましくはＣＦ３−，Ｃ２Ｆ５−，Ｃ３Ｆ７−である。Ｘは、水素、臭素、またはヨウ素、Ｙは水素または低級アルキル基、Ｚはフッ素またはトリフルオロメチル基、Ｒ１は水酸基または加水分解可能な基、Ｒ２は、水素または１価の炭化水素基を表す。ａ、ｂ、ｃ、ｄ、eは０または１以上の整数で、ａ＋ｂ＋ｃ＋ｄ＋eは少なくとも１以上であり、ａ、ｂ、ｃ、ｄ、eでくくられた各繰り返し単位の存在順序は、式中において限定されない。fは０、１または２を表す。gは１、２または３を表す。hは１以上の整数を表す。
また、前記した含フッ素シラン化合物としては、他に、下記一般式（２）で示される化合物を用いてもよい。
【００５６】
【化２】
2007132694.tif 000016
【００５７】
ここで、一般式（２）において、Ｒｆ２は、式：−（ＣｋＦ２ｋ）Ｏ−（前記式中、ｋは１〜６の整数である。）で表される単位を含み、分岐を有しない直鎖状のパーフルオロポリアルキレンエーテル構造を有する２価の基を表す。Ｒ３は炭素原子数１〜８の一価炭化水素基であり、Ｘは加水分解性基またはハロゲン原子を表す。ｐは０、１または２を表す。ｎは１〜５の整数を表す。ｍおよびｒは２または３を表す。
【００５８】
上記含フッ素シラン化合物を用いて眼鏡レンズに防汚層を形成するには、有機溶剤に溶解し、眼鏡レンズ表面に塗布する方法を採用することができる。塗布方法としては、ディッピング法（浸漬法）、スピンコート法、スプレー法、フロー法、ドクターブレード法、ロールコート塗装、グラビアコート塗装、カーテンフロー塗装等が用いられる。有機溶剤としては、パーフルオロヘキサン、パーフルオロメチルシクロヘキサン、パーフルオロ−１，３−ジメチルシクロヘキサン等が挙げられる。
【００５９】
有機溶剤で希釈するときは、含フッ素シラン化合物の濃度は、０．０３質量％以上１質量％以下の範囲が好ましい。該化合物の濃度が低すぎる場合、十分な膜厚を有する防汚層の形成が困難であるため、十分な防汚効果が得られない。一方、該化合物の濃度が濃すぎると防汚層の膜厚が厚くなり過ぎるおそれがある。そのため、該化合物を塗布後、塗りむらをなくすためのリンス作業を行うという負担が増すおそれがある。
【００６０】
なお、含フッ素シラン化合物の塗布方法として、含フッ素シラン化合物を真空槽内で蒸発させて眼鏡レンズ表面に付着させる真空蒸着法を採用することもできる。真空蒸着法では、原料化合物は高濃度、または希釈溶剤なしに使用することができる。
防汚層の膜厚は、特に限定されないが、０．００１〜０．５μｍが好ましく、０．００１〜０．０３μｍがより好ましい。防汚層の膜厚が薄すぎると防汚効果が乏しくなり、逆に厚すぎると表面がべたつくので好ましくない。また、防汚層を反射防止層表面に設けた場合には、防汚層の厚さが０．０３μｍより厚くなると反射防止効果が低下するため好ましくない。
【００６１】
図３Ａおよび図３Ｂに示すように、防汚層が形成された眼鏡レンズの凸面Ｌ１には、後述する玉型加工される際の水平基準となるアライメントマークとしての印点が印刷されている。印点は、光学中心を示す中心点１１と、処方に基づいた所定の乱視軸に設定された眼鏡レンズの水平方向を示す２つの水平基準マーク１２，１３とが、例えば印刷等の手段を用いて記載されている。これらのマーク１２，１３を印刷する際には、一般に、アルコール等の有機溶剤で除去可能なインクが用いられる。水平基準となるアライメントマークは、印点以外に、線、マーク等で表されることもある。
【００６２】
中心点１１は、眼鏡レンズＬの光学的な中心位置に、例えば、本実施形態では３ｍｍ程度の長さからなる２本の直線が十文字に印刷されている。水平基準マーク１２、１３は、中心点１１を通過する水平線上に、例えば、本実施形態では中心点１１から１６ｍｍ離れた中心点１１を挟む両側の位置に、直径が２ｍｍ程度の円形に印刷されている。
【００６３】
図４は、眼鏡レンズＬが玉型加工される態様を示す眼鏡レンズ固定部の断面模式図であり、図５は、眼鏡レンズＬの固定構造を示す分解模式図である。なお、各図面においては、説明の便宜のために各構成要素の寸法や比率を実際のものとは異ならせてある。
図４において、眼鏡レンズＬは、玉型加工装置５０を用いて加工される。玉型加工装置５０は、一方の固定装置としてのチャック５１および他方の固定装置としてのチャック５２とからなる一対の固定装置、眼鏡レンズＬの周縁に回転しながら押し当てて研削する砥石６０、いずれも図示しないクランプ軸、駆動部、駆動部の動作を制御する駆動制御部、フレームデータ等を格納する記憶部、給水ノズル等を備えている。
【００６４】
チャック５１は、先端部に、樹脂製のレンズ保持部材５１０が装着され、第２実施形態にかかる粘着シート２０を介して眼鏡レンズＬを一方からチャッキング（固定）する機能を有する。他方のチャック５２は、先端部にゴム等の弾性体が設けられており、眼鏡レンズＬの凹面Ｌ２に押し当てて固定する機能を有する。
すなわち、凸面Ｌ１に防汚層が形成された眼鏡レンズＬは、一対のチャック５１、５２からなる固定装置の問に固定されている。具体的には、眼鏡レンズＬは、凸面Ｌ１をチャック５１側にして、チャック５１と他方のチャック５２とに押圧されて固定され、固定装置（チャック５１、５２）の中心軸は、眼鏡レンズＬの加工中心に位置している。
【００６５】
また、眼鏡レンズＬの凸面Ｌ１とチャック５１との間には、粘着シート２０が眼鏡レンズＬの加工中心部を覆うようにして介在している。
粘着シート２０は、レンズ表面と交差する方向に１０％以上圧縮可能な弾性を有する基材層２０１と、この基材層２０１のレンズ側に設けられる第１の被覆層としてのレンズ側粘着層２０２と、基材層２０１のチャック５１側に設けられる第２の被覆層としてのチャック側粘着層２０３とを備えている。
また、チャック５１およびチャック５２は、各々のクランプ軸に連結しており、駆動制御部に制御された駆動部が作動することにより、眼鏡レンズＬに向かう繰り出し量、回転等が制御される。給水ノズルは、研削時に研削される眼鏡レンズＬの周縁部に水を供給する。
【００６６】
基材層２０１の材料としては、例えばポリエチレン、ポリプロピレン等のポリオレフィン系樹脂、ポリスチレン、ポリエチレンテレフタレート等のポリエステル、ポリ酢酸ビニル、エチレン酢酸ビニル、ＡＢＳ、ポリカーボネート、ポリ塩化ビニル樹脂、ポリアミド、ポリイミド、アセテート、４−フッ化エチレン等の熱可塑性樹脂、エポキシ樹脂等の熱硬化性樹脂、軟質ゴム、硬質ゴム等のゴム系樹脂及びこれらを補強する材料、例えば繊維質材料などを含有させた樹脂を例示することができる。
【００６７】
ただし、基材層２０１としては、レンズ表面と交差する方向に１０％以上圧縮可能な弾性を有することが必要である。すなわち、玉型加工を行うためにチャック５１とレンズ凸面Ｌ１により粘着シート２０を締め付けたときに、基材層２０１の厚みはもとの厚みの９０％以下に圧縮される。基材層２０１にこのような圧縮特性を付与するためには、例えば、前記した樹脂等を適当な発泡剤で発泡させることが好適である。
【００６８】
発泡方法としては、発泡剤を用いることが好ましく、発泡剤としては、揮発性発泡剤、または化学発泡剤を採用することができる。ここで、揮発性発泡剤とは、押出成形機の高圧押出の圧力解放に伴い、蒸発するような揮発性の液体または固体をいい、例えば、ペンタン、ブタン、フッ素化合物、水、アルコール等が考えられる。また、化学発泡剤とは、加熱により熱分解して分解ガスを発生するような化合物をいい、例えばアゾジカルボンアミド（ＡＤＣＡ）、炭酸水素ナトリウム等がある。
発泡倍率は任意であり、基材層２０１が、レンズ表面と交差する方向に１０％以上の圧縮率で圧縮可能な弾性を有するように発泡剤の含有量や発泡方法等を公知の方法で制御すればよい。
なお、基材層２０１を発泡体とする場合でも、基材層２０１全体を発泡層とする必要はなく、発泡層と非発泡層を積層したような構造であってもよい。
【００６９】
基材層２０１の圧縮率は、粘着シート２０の表面がレンズ表面の凹凸に追従する観点より、１５％以上であることが好ましく、２０％以上であることがより好ましく、３０％以上であると最も好ましい。しかし、あまり圧縮率が高すぎると、基材が薄くなりすぎてクッション性がなくなり、レンズにキズやクラックが発生する可能性があるため、圧縮率は５０％以下であることが好ましい。
基材層２０１の厚みも、粘着シート２０の表面がレンズ表面の凹凸に追従する観点より、０．５mm以上であることが好ましく、０．６mm以上であることがより好ましく、０．８mm以上であることが最も好ましい。ただし、基材層の厚みが増加するに従い玉型加工中の捩れが大きくなり軸ズレが発生するため、１．０mm以下であることが好ましい。
【００７０】
基材層２０１の強度は、ＪＩＳ  Ｋ  ７１２７「プラスチックフィルム及びシートの引張試験方法」（「ＪＩＳハンドブック鉄鋼」財団法人・日本規格協会、１９８９年４月１２日発行）に規定する引張強さ（引張降伏強さまたは引張破壊強さ）が１ｋｇｆ／ｍｍ２（９．８Ｎ／ｍｍ２）以上であることが好ましい。また、基材層２０１の引張弾性率は、上記ＪＩＳ  Ｋ７１２７「プラスチックフィルム及びシートの引張試験方法」に規定するＥｍの値が、１ｋｇｆ／ｍｍ２以上４５０ｋｇｆ／ｍｍ２以下（９．８Ｎ／ｍｍ２以上、４４１０Ｎ／ｍｍ２以下）の範囲であることが好ましい。基材層２０１の引張弾性率の値が小さすぎると小さい荷重で大きな伸びを起こす。その結果、軸ズレが生じる可能性がある。また、一方、基材層２０１の引張弾性率の値が大きすぎるとレンズ形状に追随出来ない可能性がある。
【００７１】
レンズ側粘着層２０２は第１実施形態の第１の被覆層２ｂ１と同様に、（メタ）アクリル酸エステルを主成分とするポリマーと、粘着付与樹脂と、架橋剤とを含有する粘着剤組成物から形成される。
レンズ側粘着層２０２の粘着力は、表面張力の低い防汚層に対して十分な粘着力が必要であり、ＪＩＳ  Ｚ  ０２３７「粘着テープ・粘着シート試験方法」に規定する１８０度引きはがし法による粘着力試験方法において、試験板としてフッ素変性シリコーン離型剤で表面処理したポリエチレンテレフタレート板を用いた場合に、４ｇｆ（０．０３９２Ｎ）以上必要であり、好ましくは、６ｇｆ（０．０５８８Ｎ）以上である。上限の粘着力は、４００ｇｆ以下であることが好ましいが、特に制限は無い。しかし、該粘着シートの粘着力が大きすぎると、レンズ表面に形成されている反射防止層等の膜が剥離するおそれがある。
【００７２】
ＪＩＳＺ  ０２３７「粘着テープ・粘着シート試験方法」に規定する１８０度引きはがし法による粘着力試験方法の概要を以下に示す。試験場所の温度は２３±２℃、相対湿度は６５±５％の標準状態で行う。試料はこの標準状態の雰囲気中に２時間以上放置しなければならない。試験片は、幅２５ｍｍ以上のテープ及びシートについては幅２５ｍｍに切断し、幅２５ｍｍ未満のテープについてはそのままの幅とし、長さ約２５０ｍｍのものを、３枚採取する。引張試験機はＪＩＳ  Ｂ  ７７２１を用いる。試験板はＪＩＳ  Ｇ  ４３０５に規定する厚さ１．５〜２０ｍｍのＳＵＳ３０４またはＳＵＳ３０２鋼板を幅５０ｍｍ、長さ１２５ｍｍに切断して用いる。圧着装置として用いる手動式のローラは、その表面をＪＩＳ  Ｋ  ６３０１に規定するスプリング硬さ８０±５Ｈｓ、厚さ約６ｍｍのゴム層で被覆された、幅約４５ｍｍ、直径約８３ｍｍ、質量２０００±５０ｇのものとする。清浄にした試験板に試験片の粘着面を下側にして試験片の一端を揃え、試験片が試験板の中央にくるようにし、試験片の残った１２５ｍｍの部分を遊ばせておき、遊びの部分の粘着面にタルクを打扮するか又は紙を貼る。試験片の上からローラを約３００ｍｍ／ｍｉｎの速さで一往復させて圧着する。圧着後、２０〜４０分の間に試験片の遊びの部分を１８０度に折り返し、約２５ｍｍ剥がした後、試験片を上部チャックに、試験板は下部チャックに挟み、３００±３０ｍｍ／ｍｉｎの速さで引きはがす。約２０ｍｍはがれるごとに力を読み取り、計４回読み取る。試験は３枚の試験片について行う。３枚の試験片から測定した１２個の平均値を求め、これを１０ｍｍ幅当たりに比例換算する。
【００７３】
本実施形態における粘着シート２０の粘着力を求める試験方法は、上記ＪＩＳ  Ｚ  ０２３７「粘着テープ・粘着シート試験方法」に規定する１８０度引きはがし法による粘着力試験方法に準ずる。ただし、試験板として、フッ素変性シリコーン離型剤で表面処理した厚さ３ｍｍのポリエチレンテレフタレート板を用いる。本実施形態の試験方法における試験板の具体的な製造方法は、次の通りである。まず、厚さ３ｍｍ、幅５０ｍｍ、長さ１２５ｍｍのポリエチレンテレフタレート板の表面に、バーコート法などで０．３ｇ／ｍ２以上０．６ｇ／ｍ２以下の範囲のフッ素変性シリコーン離型剤を均一に塗布する。そして、フッ素変性シリコーン離型剤が塗布されたポリエチレンテレフタレート板を約１５０℃、約６０秒加熱する。加熱が終了した後、ポリエチレンテレフタレート板のフッ素変性シリコーン離型剤で覆われた側に、洗浄液として、エタノール、イソプロピルアルコール、およびアセトンのいずれか一つを塗布する。そしてその後、その洗浄液をガーゼなどで拭取る。このような洗浄液の塗布と拭き取りとを、目視によって試験板の表面が清浄になったと確認できるまで、３回以上繰り返して行う。なお、フッ素変性シリコーン離型剤として、本実施形態では信越化学株式会社製Ｘ−７０−２０１を使用する。
【００７４】
このような強い粘着力を発揮する粘着剤としては、天然ゴム（ポリイソプレン）、スチレン−ブタジエンゴム、ブチルゴム、ポリイソブチレン等のゴム系粘着剤、アクリル系粘着剤、シリコーン系粘着剤、酢酸ビニル系粘着剤等が挙げられる。
ここで、レンズ側粘着層２０２の厚みは、１〜１００μｍが好ましく、３〜５０μｍがより好ましい。粘着層の厚みが１μｍより薄いと粘着力が十分ではなく、粘着層の厚みが１００μｍを越えると、レンズをチャッキング（固定）した時に、粘着シートがレンズ面と平行な方向へズレやすくなり、玉型加工時にレンズが不安定となるおそれがある。
【００７５】
チャック側粘着層２０３は、チャック５１の先端に位置する樹脂製のレンズ保持部材５１０と粘着できればよく、特別強い粘着力は必要ない。それ故、粘着剤としては、レンズ側粘着層２０２と同じ粘着剤を用いてもよいし、異なる構成の粘着剤を用いてもよい。また、厚みに関してもレンズ側粘着層２０２と同一の厚さであってもよく、あるいは異なってもよい。
つまり、第２実施形態では、基材層２０１の両面に本実施形態の要部となる粘着層２０２，２０３を設けた構成を採用することができる。
【００７６】
このような粘着シート２０の面積は、粘着力が４ｇｆ以上８ｇｆ未満の場合には、７００ｍｍ２程度以上であれば良く、粘着シート２０の外形形状は、印点が視認できればどのような形状あっても良い。同様に、粘着力が８ｇｆ以上の場合には、４００ｍｍ２程度以上の面積を有すれば良い。ただし、粘着シート２０は、レンズ保持部材５１０への当接面積以上の面積を有することが好ましい。
ここで、粘着シート２０の形状が、研削する眼鏡レンズＬの所定の玉型加工形状よりはみ出す部分を有する場合には、玉型加工時に、砥石６０や切削水等によって剥がれるおそれがある。したがって、研削する所定の玉型加工形状より小さな外形形状であることが好ましい。
近年、眼鏡フレームは、縦横比の大きいカニ目タイプが多く用いられている。こうした眼鏡フレームに対応するためには、粘着シート２０のサイズは、天地幅３０ｍｍ以下が好ましく、より好ましくは２５ｍｍ程度である。
【００７７】
第２実施形態における粘着シート２０は、クロロプレンゴム発泡体（ネオプレンフォーム）からなる０．８ｍｍ程度の厚みの基材層２０１の片側に、厚みが２０μｍ程度のアクリル系粘着剤からなるレンズ側粘着層２０２を有し、基材層２０１の他方の側には、ゴム系粘着剤からなるチャック側粘着層２０３を有している。また、粘着シート２０は、図３Ａの眼鏡レンズＬの説明図に二点鎖線で示すように、防汚層が形成された眼鏡レンズＬの凸面Ｌ１に貼着された際に、少なくとも眼鏡レンズＬの凸面Ｌ１に印刷された印点（中心点１１および水平基準マーク１２、１３）に掛からない形状をしている。
【００７８】
第２実施形態における粘着シート２０の形状は、天地幅２５ｍｍ、横幅４０ｍｍの楕円形からなり、楕円形の略中心に粘着シート２０を表裏に貫通する円形の切り欠きとしての中心孔２３が形成され、楕円形の横幅方向の水平線上の外周部に略円形で形成された切り欠き２４、２５からなる形状をしている。これにより、レンズ保持部材５１０を眼鏡レンズＬの凸面Ｌ１に取り付ける際に、基材層２０１が発泡体で不透明であるにもかかわらず、眼鏡レンズＬを軸出し器にセットして、凸面Ｌ１に印刷された印点を視認し、眼鏡レンズＬを所定の位置に固定することができる。すなわち、水平出しすることができる。
なお、粘着シート２０の基材がポリ塩化ビニル樹脂等の軟質で透明な素材である場合は、切り欠き２４、２５は不要となることは言うまでもない。（ただし、中心孔２３は印点消失防止のために必要である。）
【００７９】
中心孔２３は、粘着シート２０が眼鏡レンズＬの凸面Ｌ１に貼着された際に、中心点１１を視認するための孔部であり、切り欠き２４、２５は、水平基準マーク１２および１３を視認するための切り欠きである。従って、眼鏡レンズＬの凸面Ｌ１に印刷された各印点に対応して、例えば、円形の中心孔２３の直径は略６ｍｍ、切り欠き２４、２５を形成する円は、中心が中心孔２３の中心から略１６ｍｍ離れた位置に、直径が略9ｍｍからなる形状である。中心孔２３、切り欠き２４、２５の形状および大きさは、印点が視認できればよく、これに限定されない。
【００８０】
この粘着シート２０の面積は、略６３０ｍｍ２であり、１０ｇｆ程度の粘着力を有している。なお、外形形状が、天地幅３０ｍｍ、横幅４０ｍｍの楕円形からなり、中心孔２３、切り欠き２４、２５が形成された粘着シートの場合の面積は、略８００ｍｍ２である。同様に、天地幅３０ｍｍ、横幅４０ｍｍの略矩形の場合であっても粘着シートの面積は、略１０５０ｍｍ２程度である。したがって、縦横比の大きいカニ目タイプに対応するためには、粘着シート２０の最大面積は、１０００ｍｍ２程度が好ましい。
【００８１】
図５に示すように、レンズ保持部材５１０は、玉型加工装置５０のチャック５１の先端部として装着され、位置決めされると共に保持固定される円筒状の装着部５１１と、装着部５１１に連結する鍔状のレンズ保持部５１２を備えている。
装着部５１１の外周面には、レンズ保持部材５１０がチャック５１の本体に装着される際にチャック５１の本体に嵌合して位置決めするための突起５１１Ａが形成されている。この突起５１１Ａは、例えば、９０度の角度毎に４個形成されている。なお、４個の内の１個の突起が、他の３個と異なる大きさに形成され、チャック５１の本体に装着される際に、所定の一定方向に向きが決定される機能を有する。また、レンズ保持部５１２の端面には、カップ状のレンズ保持面５１２Ａが形成されている。
【００８２】
次に、眼鏡レンズＬの玉型加工（玉型加工）について、図３Ａおよび図３Ｂ、図４ならびに図５を参照しながら説明する。
（貼着工程）
まず、防汚層が形成された眼鏡レンズＬの凸面Ｌ１に粘着シート２０を貼着する。具体的には、粘着シート２０の中心孔２３の略中心と切り欠き２４、２５を形成する円の略中心が、各印点（中心点１１および水平基準マーク１２、１３）の略中心に位置し、各印点に掛からないように粘着シート２０を、凸面Ｌ１上に貼着する（図３Ａおよび図３Ｂ参照）。
または、粘着シート２０をレンズ保持部材５１０に貼着してもよい。具体的には、粘着シート２０の中心孔２３の略中心とレンズ保持部材５１０のレンズ保持面５１２Ａの中心が一致するように、レンズ保持面５１２Ａに粘着シート２０を貼着する。
【００８３】
（取り付け工程）
次に、凸面Ｌ１に粘着シート２０が貼着された眼鏡レンズＬに対し、以下のようにして粘着シート２０上にレンズ保持部材５１０を取り付ける。
この取り付け工程では、まず、凸面Ｌ１に粘着シート２０が貼着された眼鏡レンズＬを、公知の軸出し器に対し、粘着シート２０側を上面にしてセットし固定する。いわゆる、水平出しを行う。
軸出し器はブロッカーとも呼ばれ、眼鏡レンズＬの凸面Ｌ１に印刷された印点（図３Ａ参照）、すなわち光学中心を示す中心点１１と、レンズの水平方向を示す２つの水平基準マーク１２、１３を視認し、眼鏡レンズＬを所定の立置に固定する。この固定の際、眼鏡レンズＬの凸面Ｌ１には、発泡体の層を有するため不透明な粘着シート２０が貼着されているが、粘着シート２０に中心孔２３、切り欠き２４、２５が形成され、中心点１１、水平基準マーク１２、１３に掛からないように貼着されているので、正確に眼鏡レンズＬを固定することができる。
また、前記貼着工程で粘着シート２０をレンズ保持部材５１０に貼着した場合は、テープが貼着されていない状態のレンズで同様な操作を行う。
【００８４】
次に、軸出し器に固定された眼鏡レンズＬの粘着シート２０上に、レンズ保持部材５１０が貼着される。レンズ保持部材５１０の貼着は、装着部５１１の外周面に形成された４個の突起５１１Ａの内の異なる大きさの突起を、眼鏡の装着時に上方となる眼鏡レンズＬの方向にして、中心軸が眼鏡レンズＬの中心点１１（粘着シート２０の中心孔２３の略中心）に配置される。具体的には、軸出し器のアームにレンズ保持部材５１０を固定し、レンズ上の定位置にアームを押し付けることによってレンズ保持部材が貼着される。
また、前記貼着工程で粘着シート２０をレンズ保持部材５１０に貼着した場合も同様な手順で行う。
【００８５】
（装着工程）
そして、粘着シート２０を介してレンズ保持部材５１０に保持された眼鏡レンズＬが、玉型加工装置５０の一方の固定装置としてのチャック５１に装着される。具体的には、装着部５１１の外周面に形成された４個の突起５１１Ａがチャック５１の本体内部に形成された図示しない凹部に嵌合するように、レンズ保持部材５１０がチャック５１の本体に挿入される。なお、装着部５１１の外周面に形成された４個の突起５１１Ａの内の異なる大きさの突起により、玉型加工される眼鏡レンズＬの向きが決定される。
【００８６】
（固定工程）
次に、レンズ保持部材５１０がチャック５１の本体に取り付けられた状態で、玉型加工装置５０の他方の固定装置としてのチャック５２がクランプ軸により繰り出され、眼鏡レンズＬの凹面Ｌ２に押し当てられる。これにより、眼鏡レンズＬは、チャック５１とチャック５２とに挟まれて固定される（図４参照）。すなわち、粘着シート２０は、眼鏡レンズＬとチャック５１との問に位置する。
【００８７】
（研削工程）
そして、チャック５１とチャック５２との間に固定された眼鏡レンズＬの周縁に、回転する砥石６０が押し当てられて、所定の形状に研削される
研削は、予め記憶部に格納されたフレームデータに基づいて、眼鏡フレームの枠に収まる所定の形状に研削される。研削時には、眼鏡レンズＬの周縁部に向かって給水ノズルから水が供給され、研削によって発生する熱が除去されると共に、研削粉が洗い流される。
【００８８】
（剥ぎ取り工程）
玉型加工された眼鏡レンズＬは、その後、眼鏡フレームに取り付けられる前、もしくは取り付け後に、眼鏡レンズＬの凸面Ｌ１に貼着された粘着シート２０が剥ぎ取られる。
そして、アルコール等の有機溶剤を用いて眼鏡レンズＬの凸面Ｌ１に印刷された印点が除去されて、眼鏡が完成する。
【００８９】
第２実施形態によれば、第１実施形態の（１）と同様の効果を奏することができる他、次の効果を奏することができる。
（３）粘着シート２０の基材層２０１がレンズ表面と交差する方向に１０％以上圧縮可能な弾性を有するので、レンズ表面が凸面であっても、その形状に応じて粘着シート２０が変形でき、十分な粘着力を保持することが可能となる。すなわち、玉型加工時にレンズロックテープが不要となり、粘着シート２０だけで、眼鏡レンズＬを強固に固定できる。それ故、玉型加工の工程が簡略化されるとともに、眼鏡店等での防汚処理レンズの玉型加工時にレンズの軸ズレがなく、安定して玉型加工を行うことが可能となる。
【００９０】
（４）レンズ側粘着層２０２の粘着力が所定の値以上であるので、レンズ表面に易滑性の高い防汚処理が施されていても、十分に高い粘着力を保持できる。
（５）基材層２０１の材料が樹脂発泡体（クロロプレンゴム発泡体）であるため、眼鏡レンズＬのチャッキングの際に、粘着シート２０の圧縮変形が非常に容易となる。
（６）粘着シート２０が、チャック５１への当接面積以上の面積を有していると、チャック５１と眼鏡レンズＬとが十分に密着することができ、玉型加工においてもレンズを安定して固定することができる。
【００９１】
（７）粘着シート２０には、レンズ表面に付された印点が見えるための切り欠き（中心孔２３、切り欠き２４、２５）が形成されているので、粘着シート２０自体を眼鏡レンズＬに貼着することが容易になるとともに、玉型加工における眼鏡レンズＬのチャッキング作業も楽になる。また、チャッキング後の貼着位置確認も確実に行うことができる。
（８）粘着シート２０が発泡層を含んでいて不透明であるため、玉型加工後に粘着シート２０の剥がし忘れを防ぐことができる。
（９）粘着シート２０が眼鏡レンズＬの凸面Ｌ１側に設けてあるので粘着シート２０にしわ寄りが生じにくい。
【００９２】
次に、実施例により第２実施形態をさらに詳しく説明するが、本発明はこれらの記載内容に何ら制約されるものではない。
具体的には、以下に示すように、所定の眼鏡レンズの凸面に粘着シートを貼着した後、一対のチャックで眼鏡レンズをチャッキングして玉型加工を行い、眼鏡レンズの軸ズレの程度を観察した。なお、本実施例は、基本的に前述の実施形態に準拠しており、特に重複して説明する必要がないと思われる細部は省略した。
【００９３】
（１）玉型加工用眼鏡レンズ：
眼鏡用プラスチックレンズ（セイコーエプソン（株）製  セイコースーパーソブリン）として、度数Ｓ＝−７．００Ｄ、Ｃ＝−３．００Ｄ（−レンズ）および度数Ｓ＝＋５．００Ｄ、Ｃ＝＋０．５０Ｄ（＋レンズ）の２種類を用いた。形状は、いずれも本実施形態における眼鏡レンズＬと同じく、直径約７５mmの円形であり、所定の印点が印刷されている（図３Ａ参照）。
なお、これらのレンズ表面には、前述した含フッ素シラン化合物を主成分とする防汚層（セイコーエプソン（株）製  楽ケアコート、ハイパーアメニティーコート）が形成されている。
【００９４】
（２）粘着シート：
玉型加工用粘着シートとして、以下の３種類を用いた。形状は、いずれも本実施形態における粘着シート２０と同じである。すなわち、天地幅２５ｍｍ、横幅４０ｍｍの楕円形からなり、所定の切り欠き（２３、２４、２５）が形成されている（図１参照）。
（2-1）粘着シートＡ
基材層：
厚み：０．８ｍｍ
材料：クロロプレンゴム発泡体（ネオプレンフォーム）
圧縮率：４０％（後述するチャッキング（固定）時の値）
レンズ側粘着層：
厚み：２０μｍ
材料：アクリル系
粘着力：１０ｇｆ（ＪＩＳ  Ｚ  ０２３７準拠）
チャック側粘着層：
厚み：２０μｍ
材料：ゴム系
粘着力：３ｇｆ（ＪＩＳ  Ｚ  ０２３７準拠）
【００９５】
（2-2）粘着シートＢ（比較用）
基材層：
厚み：０．８ｍｍ
材料：ポリエチレンシート
圧縮率：０％（後述するチャッキング（固定）時の値）
レンズ側粘着層：
厚み：２０μｍ
材料：アクリル系
粘着力：１０ｇｆ（ＪＩＳ  Ｚ  ０２３７準拠）
チャック側粘着層：
厚み：２０μｍ
材料：ゴム系
粘着力：３ｇｆ（ＪＩＳ  Ｚ  ０２３７準拠）
【００９６】
（2-3）粘着シートＣ（参考例）
レンズに粘着させる側にのみ粘着層を有する公知の玉型加工用粘着シートであり、レンズロックテープと組み合わせて使用した。粘着力は、１０ｇｆ（ＪＩＳ  Ｚ  ０２３７準拠）である。なお、この粘着シートの基材自体は、圧縮率が事実上ゼロである。
【００９７】
（３）試験方法：
まず、玉型加工用眼鏡レンズを所定のレンズ固定冶具にセットした。レンズは乱視軸が規定の方向（例えば１８０°）となるように固定した。
また、縦横比の大きいカニ目タイプフレームを準備し、基準フレームとした。
次に、玉型加工用眼鏡レンズの凸面に所定の粘着シートを貼着した。粘着シートＡ、Ｂ（両面粘着）を用いた例では、粘着シートＡ、Ｂ上にレンズ保持部材を貼着し、玉型加工機（「ＬＥ−８０８０」ＮＩＤＥＫ株式会社製）に固定した。粘着シートＣ（片面粘着）を用いた例では、粘着シート上にレンズロックテープを貼着し、玉型加工機に固定した。
その後、先のフレームデータに基づいて玉型加工を行った
【００９８】
玉型加工終了後のレンズを基準フレームに枠入れし、レンズメータにて、乱視軸のズレを測定した。−レンズと＋レンズについて、それぞれ１０枚を玉型加工し、軸ズレが許容範囲を越えた割合を算出した。軸ズレの許容範囲は±２°以下とした。
表２に軸ズレ評価試験の結果を示す。なお、粘着力は、いずれもレンズ側粘着層の値である。
【００９９】
【表２】
2007132694.tif 000017
【０１００】
表２に示すように、本発明の粘着シートＡを用いた例では、−レンズ、＋レンズのいずれを用いて玉型加工を行った場合でも軸ズレは発生していない。すなわち、粘着シートＡだけを用いても、粘着シートＣとレンズロックテープを併用した従来技術と同等の性能を有している。それ故、眼鏡店等における玉型加工工程を簡略化できる。一方、粘着シートＢを用いた比較例では、−レンズでは軸ズレは発生していないものの、＋レンズでは、軸ズレの発生頻度が非常に高い。これは、−レンズの曲面が比較的平坦であるのに対して、＋レンズでは凸面の曲率半径が小さいため、粘着シートの変形が追いつかず、実質的な粘着面積が小さくなり、粘着力も小さくなったためと思われる。本発明の粘着シートＡを用いた例では、基材層の圧縮率が４０％と変形量が大きいため、レンズの凸面の形状によくフィットして、十分な粘着面積を確保でき、強い粘着力を発揮できたものと思われる。
【０１０１】
なお、以上説明した実施形態は、本発明の一態様を示したものであって、本発明は、前記した実施形態に限定されるものではなく、本発明の目的及び効果を達成できる範囲内での変形や改良が、本発明の内容に含まれるものであることは言うまでもない。また、本発明を実施する際における具体的な構造及び形状等は、本発明の目的及び効果を達成できる範囲内において、他の構造や形状等としてもよい。
例えば、第２実施形態では、図６のように、眼鏡レンズＬの両面に粘着シート２０を配してもよい。一般に、眼鏡レンズの防汚処理はレンズ両面に行うことが多く、レンズ両面を粘着シート２０を介してチャッキングすることで眼鏡レンズＬの玉型加工時のふらつきをより確実に防止することができる。
【０１０２】
また、切り欠き２４、２５の形状は、粘着シート２０の面積が眼鏡レンズＬより大きい場合には、中心孔２３のような円形状のくり抜き孔であっても良い。この場合は、玉型加工時にトラブルを生じないように、粘着シート２０を眼鏡レンズＬに貼着した後、レンズ外周部よりはみ出した部分はカットすることが望ましい。
粘着シート２０の粘着力が十分大きい場合には、粘着シート２０の面積を小さくすることができ、この場合には、水平基準マーク（アライメントマーク）１２，１３に粘着シート２０が掛かることがないため、必ずしも上記のような切り欠き２４，２５を設けなくても良い。
【０１０３】
前記各実施形態では、粘着テープ２，２０を眼鏡レンズを固定するために用いたが、本発明では、粘着テープ２，２０を用いる対象は眼鏡レンズに限定されるものではなく、その他のレンズについても適用することができる。
そして、本発明は、含フッ素シラン化合物の防汚層が表面に形成されていないレンズに用いることができる。
【産業上の利用可能性】
【０１０４】
本発明は、眼鏡レンズ等、その他のレンズの玉型加工に利用することができる。
【図面の簡単な説明】
【０１０５】
【図１】本発明の第１実施形態にかかる粘着シートを示す図。
【図２】第１実施形態の粘着シートの使用状態を示す図。
【図３Ａ】本発明の第２実施形態に適用される眼鏡レンズの平面図。
【図３Ｂ】第２実施形態に適用される眼鏡レンズの断面図。
【図４】第２実施形態にかかる眼鏡レンズ固定部の断面模式図。
【図５】第２実施形態にかかる眼鏡レンズ固定部の分解模式図。
【図６】本発明の変形例にかかる眼鏡レンズ固定部の断面模式図。
【符号の説明】
【０１０６】
１…眼鏡レンズ、２…粘着シート、２ａ…基材層、２ａ１…フィルム部材、２ａ２…シート部材、２ｂ１…第1の被覆層（粘着層）、２ｂ２…第２の被覆層、３…玉型加工機、４…保護フィルム、５…眼鏡レンズ保持部材、１１…中心点、１２，１３…水平基準マーク（アライメントマーク）、２０…粘着シート、２３…中心孔（孔部、切り欠き）、２４，２５…切り欠き、５１，５２…チャック、６０…砥石、２０１…基材層、２０２…第１の被覆層（レンズ側粘着層）、２０３…第２の被覆層（チャック側粘着層）、５１０…レンズ保持部材、５１１…装着部、５１１Ａ…突起、５１２…レンズ保持部、５１２Ａ…レンズ保持面、Ｌ…眼鏡レンズ、Ｌ１…凸面、Ｌ２…凹面
【国際調査報告】
2007132694.tif 000018
2007132694.tif 000019
2007132694.tif 000020
2007132694.tif 000021